(57)【特許請求の範囲】
【請求項１】
式（Ｉ−ｌ）Ｒ１Ｒ２Ｎ−ＳｉＨ２Ｓｉ（ＳｉＨ３）２ＳｉＨ２ＮＲ３Ｒ４（Ｉ−ｌ）、又は
式（Ｉ−ｎ）Ｒ１Ｒ２Ｎ−ＳｉＨ２Ｓｉ（ＳｉＨ３）２ＳｉＨ２Ｓｉ（ＳｉＨ３）２ＳｉＨ２ＮＲ３Ｒ４（Ｉ−ｎ）の化合物。
［式中、Ｒ１は、メチル、プロピル、ブチル、ペンチル、ヘキシル若しくは（Ｃ３〜Ｃ６）シクロアルキルであり、Ｒ２、Ｒ３、及びＲ４は、それぞれ独立に、（Ｃ１〜Ｃ６）アルキル若しくは（Ｃ３〜Ｃ６）シクロアルキルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、それぞれ独立に、（Ｃ１〜Ｃ６）アルキル若しくは（Ｃ３〜Ｃ６）シクロアルキルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、共に結合して−Ｒ３ａ−Ｒ４ａ−となり、−Ｒ３ａ−Ｒ４ａ−は、（Ｃ２〜Ｃ５）アルキレンである］
【請求項２】
１，３−ビス（ジイソプロピルアミノ）−２，２−ジシリルトリシラン又は１，５−ビス（ジイソプロピルアミノ）−２，２，４，４−テトラシリルペンタシランである、請求項１に記載の化合物。
【請求項３】
請求項１に記載の化合物及び請求項１または２に記載の化合物とは異なる少なくとも１種の追加成分を含む組成物。
【請求項４】
ケイ素含有材料の製造方法であって、前記方法は、請求項１に記載の化合物を含む原料ガスを基材存在下で化学気相蒸着条件又は原子層蒸着条件に付して、前記基材上に形成されたケイ素含有材料を与えること、を含む、方法。
【発明の詳細な説明】
【技術分野】
【０００１】
本発明の技術分野は、ジアミノシラン化合物、ジアミノシラン化合物を含有する組成物、ジアミノシラン化合物の製造方法及び使用方法、ジアミノシラン化合物の合成において有用な中間体、並びにこれらから調製される薄膜及びケイ素材料に関する。
【背景技術】
【０００２】
元素ケイ素、並びに、酸化ケイ素、炭化ケイ素、窒化ケイ素、炭窒化ケイ素、及び酸炭窒化ケイ素などの他のケイ素材料には、様々な既知の用途がある。例えば、ケイ素薄膜は、電子又は光起電デバイス用の電子回路の製造において、半導体、絶縁層、又は犠牲層として使用し得る。
【０００３】
ケイ素材料を調製する既知の方法は、１種又は２種以上のケイ素生成前駆体材料を使用し得る。これらの前駆体の使用は、電子又は光起電半導体用途向けのケイ素の製造に限定されない。例えば、ケイ素生成前駆体は、ケイ素ベースの潤滑剤、エラストマ、及び樹脂を調製するために使用してもよい。
【０００４】
しかし、長期にわたる研究にもかかわらず、ケイ素生成前駆体は、通常は１個又は２個のＳｉ原子を有する低分子であった。これは、高次化合物が前駆体として適さないであろうという知見に部分的に起因する、また、高次化合物を利用する合成上の、分子の不安定性を含む困難な点に起因すると思われる。電子及び光起電産業では、改善されたケイ素生成前駆体への長年の切実な需要が見られる。
【発明の概要】
【発明が解決しようとする課題】
【０００５】
１分子当たり３個以上のケイ素原子を有する高次中間体は、蒸着温度の低下並びにより良好な性能を発揮する電子及び光起電デバイス向けの微細な半導体フィーチャをもたらすことを可能にできるであろうと思われる。
【課題を解決するための手段】
【０００６】
１分子当たり３〜９個のケイ素原子及び２個の窒素原子を有するジアミノシラン化合物を見出し、合成した。本発明の実施形態は、以下を含む。
【０００７】
式（Ｉ）の化合物。
（Ｒ１Ｒ２Ｎ）ＳｉｎＨ２ｎ（ＮＲ３Ｒ４）（Ｉ）
［式中、下付き文字ｎは、３〜９の整数であり、Ｒ１は、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、若しくはフェニルであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１は、Ｈであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ３は、Ｈであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、共に結合して−Ｒ３ａ−Ｒ４ａ−となり、−Ｒ３ａ−Ｒ４ａ−は、（Ｃ２〜Ｃ５）アルキレンであるか；又は、Ｒ１及びＲ３は、共に結合して−Ｒ１ａ−Ｒ３ａ−となり、−Ｒ１ａ−Ｒ３ａ−は、（Ｃ２〜Ｃ５）アルキレンであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであり；Ｒ１Ｒ２Ｎ−基及び−ＮＲ３Ｒ４基は、式（Ｉ）の化合物において同一のケイ素原子に、若しくは異なるケイ素原子に結合している］
【０００８】
式（Ｉ）の化合物及び式（Ｉ）の化合物と異なる少なくとも１種の追加化合物を含有する組成物。
【０００９】
式（Ｉ）の化合物の製造方法であって、この方法は、式（ｃ１）の化合物、
（Ｒ１Ｒ２Ｎ）ＳｉｎＸ２ｎ（ＮＲ３Ｒ４）（ｃ１）
［式中、Ｘは、それぞれ独立に、Ｃｌ、Ｂｒ、及びＩから選択されるハロゲン原子であり、ｎ、Ｒ２、Ｒ３、及びＲ４は、上記で定義したとおりである］を、水素化アルミニウムと接触させて式（Ｉ）の化合物及び少なくとも１種の反応副生成物の混合物を与えること、を含む、製造方法。
【００１０】
式（Ｉ）の化合物の製造方法であって、この方法は、  式（ｄ１）の化合物、
（Ｒ１Ｒ２Ｎ）ＳｉｎＨ２ｎ＋１（ｄ１）、
を式（ｄ２）の化合物、
（ＨＮＲ３Ｒ４）（ｄ２）
［式中、ｎ、Ｒ１、Ｒ２、Ｒ３、及びＲ４は、上記で定義したとおりである］と、典型元素触媒存在下で接触させて式（Ｉ）の化合物の反応混合物を与えること、を含む、製造方法。
【００１１】
ケイ素含有材料の製造方法であって、この方法は、式（Ｉ）の化合物を含有する原料ガスを基材存在下でケイ素蒸着条件に付して、基材上にケイ素含有材料を形成することを含む。
【００１２】
上記直前の方法で製造されたケイ素含有材料。
【００１３】
元素ケイ素、炭化ケイ素、窒化ケイ素、酸化ケイ素、酸窒化ケイ素、又は炭窒化ケイ素を含有するケイ素含有材料の製造における式（Ｉ）の化合物の使用。
【００１４】
式（ｃ１）の化合物。
【００１５】
式（ｃ１）の化合物の製造方法であって、この方法は、１モル当量の式（ａ１）の化合物、Ｒ１Ｒ２ＮＭ（ａ１）、及び１モル当量の式（ａ２）の化合物、Ｒ３Ｒ４ＮＭ（ａ２）、を式（ｂ１）の化合物、ＳｉｎＸ２ｎ＋２（ｂ１）、と接触させて、又は１モル当量の式（ａ３）の化合物、Ｍ（Ｒ２）Ｎ−Ｒ１ａ−Ｒ３ａ−Ｎ（Ｒ４）Ｍ（ａ３）、を式（ｂ１）の化合物と接触させて、式（ｃ１）の化合物、（Ｒ１Ｒ２Ｎ）ＳｉｎＸ２ｎ（ＮＲ３Ｒ４）（ｃ１）、［式中、Ｍは、それぞれ独立に、Ｈ、Ｌｉ、Ｎａ、及びＫから選択されるＩ族元素であり、Ｘは、それぞれ独立に、Ｃｌ、Ｂｒ、及びＩから選択されるハロゲン原子であり、ｎ、Ｒ１、Ｒ２、Ｒ３、及びＲ４は、上記直前で定義したとおりであり、Ｒ１Ｒ２Ｎ−基及び−ＮＲ３Ｒ４基は、式（ｃ１）の化合物において同一のケイ素原子に、若しくは異なるケイ素原子に結合している］、を与えること、を含む、方法。
【００１６】
式（Ｉ）の化合物の合成における式（ｃ１）の化合物の使用。
【００１７】
式（ａ１）、（ａ２）、（ａ３）、及び（ｂ１）の化合物は、式（ｃ１）の化合物の製造において有用である。式（ｃ１）の化合物は、式（Ｉ）の化合物の製造において有用な中間体である。式（ｃ１）の化合物は、例えば、ケイ素前駆体材料、媒質又は溶媒、及び潤滑剤としての付加的利用を有する。式（Ｉ）の化合物は、電子及び光起電デバイス用ケイ素含有材料の製造用のケイ素生成前駆体として有用である。式（Ｉ）の化合物は、電子又は光起電半導体用途とは無関係の、例えば、ケイ素ベースの潤滑剤、エラストマ、及び樹脂を製造するための更なる用途を有する。本発明の方法は、これらの用途と無関係の更なる用途を有してもよい。
【発明を実施するための形態】
【００１８】
発明の概要及び要約書は、参照により本明細書に組み込まれる。上記に要約された本発明の実施形態、使用、及び利点は、以下で更に説明する。
【００１９】
本発明は、技術的及び非技術的利点を有する。この方法で解決される課題の１つは、１分子当たり３〜５個のケイ素原子及び２個の窒素原子を有するジアミノシラン化合物の形式で新規ケイ素生成前駆体を提供する。この解決法は、式（Ｉ）の化合物を含み、その合成法を提供する。一部の態様では、本発明は、式（Ｉ）のジアミノシラン化合物を提供する、別法として又は追加的に、本発明は、式（Ｉ）のケイ素生成前駆体化合物を提供する、別法として又は追加的に、本発明は、式（Ｉ）のケイ素及び窒素生成前駆体化合物を提供する。
【００２０】
他の利点と考えられていることは、式（Ｉ）の化合物は、同等のケイ素材料を調製するために、同様の化合物である、Ｒ１Ｒ２Ｎ−ＳｉＨ２ＮＲ３Ｒ４又はＲ１Ｒ２Ｎ−Ｓｉ２Ｈ４ＮＲ３Ｒ４の蒸着が可能であったとしても、それらに使用される温度よりも低いケイ素蒸着処理温度を用いてケイ素含有材料を蒸着するために、ケイ素生成前駆体として使用し得ることである。この期待される利益により、より高い蒸着率、熱量の節約（すなわち、より少ない熱エネルギー）、及び／又は熱に不安定なデバイスの損傷を回避することが可能となるだろう。
【００２１】
他の利点と考えられていることは、式（Ｉ）の化合物は、より良く性能を発揮する電子及び光起電デバイス用の微細な半導体フィーチャをもたらす薄膜などのケイ素含有材料を蒸着するために、ケイ素生成前駆体として使用し得ることである。
【００２２】
式（Ｉ）の化合物を用いることにより、先行技術の材料よりも微細なマイクロスケールでのフィーチャ又はより高純度を有するケイ素薄膜などの元素ケイ素材料が形成されることは、本発明の更なる利点の一部を例示するために便利であろう。
【００２３】
本発明及び利点は、前述した課題の解決又は上記利点に限定されない。本発明の特定の態様は、更なる課題を独立して解決し、及び／又は他の利点を有し得る。
【００２４】
本発明の態様は、様々な一般的な表現方法を使用して本明細書に記載されている。例えば、特に断らない限り、物質のすべての状態は、２５℃及び１０１．３ｋＰａで測定した。特に注記又は断らない限り、すべての％は重量による。すべての％値は、特に注記しない限り、組成物を合成又は製造するために使用される全成分の総量に基づいており、合計で１００％になる。分類群及び下位分類群を含む任意のマーカッシュ群は、分類群に含まれる下位分類群を包含し、例えば、「Ｒは、ヒドロカルビル又はアルケニルである」では、Ｒは、アルケニルであってもよく、あるいは、Ｒは、他の下位分類群の中でも、アルケニルを含むヒドロカルビルであってもよい。米国実務に関して、本明細書で参照するすべての米国特許出願公開及び特許、又は一部のみが参照されている場合にはその一部は、組み込まれた主題が本願の記述と矛盾しない範囲で参照により本願に組み込まれ、いずれのこのような矛盾においても本願の記述が優先する。
【００２５】
本発明の態様は、様々な特許用語を使用して本明細書に記載されている。例えば、「別法として」、又は「あるいは」（alternatively）は、異なる及び別個の実施形態を指す。「比較例（Comparative example）」は、発明ではない実験を意味する。「を含む（Comprises）」及びその変形（comprising、comprised of）は、オープンエンド形式である。「〜からなる（Consists of）」及びその変形（consisting of）は、クローズドエンド形式である。「接触させること（Contacting）」は、物理的接触状態にすることを意味する。「であってもよい、であり得る（May）」は、選択肢を与えるものであり、必須ではない。「任意選択的に（optionally）」とは、存在しない、あるいは存在することを意味する。
【００２６】
本発明の態様は、様々な化学用語を使用して本明細書に記載されている。前述の用語の意味は、本明細書において特に定義しない限り、ＩＵＰＡＣによって公表されたその用語の定義に一致する。便宜上、特定の化学用語を定義する。
【００２７】
用語「水素化アルミニウム（aluminum hydride）」は、ハロシランを還元するための薬品を意味し、この薬品は、少なくとも１つのアルミニウム−水素官能基又はアルミニウム−重水素官能基を含む。
【００２８】
用語「組成（composition）」は、その構成元素の実験式によって定義することができる化学物質を意味する。
【００２９】
用語「蒸着」、「堆積」（deposition）は、凝集体を、特定の場所に発生させる処理法である。凝集体は、寸法を制限しても、しなくてもよい。蒸着の例は、薄膜形成蒸着、ロッド形成蒸着、及び粒子形成蒸着である。
【００３０】
用語「薄膜（film）」は、１つの寸法で限定された材料を意味する。制限される寸法は、「厚さ」として、及び他の事項すべてが等しいときに、薄膜を形成するための前述の材料の蒸着の処理時間が長くなるにつれて増大する寸法として、評価してもよい。
【００３１】
用語「ハロゲン（halogen）」は、特に断らない限り、フッ素、塩素、臭素、又はヨウ素を意味する。
【００３２】
用語「ＩＵＰＡＣ」は、国際純正・応用化学連合（International Union of Pure and Applied Chemistry）である。
【００３３】
用語「がない」又は「を欠く」（lack）は、含有しない又は完全に存在しないことを意味する。
【００３４】
「元素周期表（Periodic Table of the Elements）」は、ＩＵＰＡＣによって２０１１年に発行された版を意味する。
【００３５】
用語「精製する（purify）」は、所望の成分の濃度を（≦１００％に至るまで）増加させること、あるいは所望の成分の濃度が増加したかどうかに関わりなく、１種又は２種以上の望まない成分の濃度を（≧０％に至るまで）低下させること、あるいはその両方、を意味する。
【００３６】
用語「反応副生成物（reaction by-product）」は、１種又は２種以上の反応物の化学変換の副産物を意味する。
【００３７】
用語「残留物（remainder）」は、後に残された部分、例えば、蒸留後の釜残渣を意味する。
【００３８】
用語「ロッド（rod）」は、例えば、＞２のアスペクト比を有する２つの寸法に限定された材料を意味する。
【００３９】
用語「分離する（separate）」は、物理的に離れるようにすること、したがってその結果として、もはや直接接触しないことを意味する。
【００４０】
用語「ケイ素生成前駆体（silicon-yielding precursor）」は、１４番元素の原子を含み、蒸着法においてケイ素の供給源として有用である物質又は分子を意味する。上記蒸着法の例は後述する。
【００４１】
用語「基材（substrate）」は、別の材料の層を受け入れることができる少なくとも１つの表面を有する物理的支持体を意味する。
【００４２】
用語「媒質（vehicle）」は、溶解し得るかどうかに関わらず、他の材料の担体、受容媒体、又は溶媒として作用する材料を意味する。媒質は、液体であってもよい。
【００４３】
用語「典型元素（main group element）」は、元素周期表の１族、２族、及び１２〜１７族の元素を意味する。
【００４４】
用語「典型元素触媒（main group element catalyst）」は、特許請求された化合物の反応速度を加速するように機能する、元素周期表の典型元素を含む化合物又は元素周期表の典型元素の元素形態を意味する。
【００４５】
本発明の態様は、式（Ｉ）の化合物である。
（Ｒ１Ｒ２Ｎ）ＳｉｎＨ２ｎ（ＮＲ３Ｒ４）（Ｉ）
［式中、下付き文字ｎは、３〜９の整数であり、Ｒ１は、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、若しくはフェニルであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１は、Ｈであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ３は、Ｈであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、共に結合して−Ｒ３ａ−Ｒ４ａ−となり、−Ｒ３ａ−Ｒ４ａ−は、（Ｃ２〜Ｃ５）アルキレンであるか；又は、Ｒ１及びＲ３は、共に結合して−Ｒ１ａ−Ｒ３ａ−となり、−Ｒ１ａ−Ｒ３ａ−は、（Ｃ２〜Ｃ５）アルキレンであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであり；Ｒ１Ｒ２Ｎ−基及び−ＮＲ３Ｒ４基は、式（Ｉ）の化合物において同一のケイ素原子に、若しくは異なるケイ素原子に結合している］
【００４６】
一部の態様では、式（Ｉ）の化合物は、そのケイ素原子の数、ｎによって更に定義されてもよい。一部の態様では、ｎは、３又は４である、あるいはｎは、３又は５である、あるいはｎは、４又は５である、あるいはｎは、３である、あるいはｎは、４である、あるいはｎは、５である、あるいはｎは、６である、あるいはｎは、７である、あるいはｎは、８である、あるいはｎは、９である。
【００４７】
異なるｎの値を有する式（Ｉ）の化合物は、少なくとも１つの性質、機能、及び／又は用途が互いに異なってもよい。ｎが３であるとき、式（Ｉ）の化合物は、ｎ＝４又は５のときと比べて、他の事項はすべて同等で、より高い蒸気圧を有することがあり得ると考えられる。ｎが４であるとき、式（Ｉ）の化合物は、ｎ＝３又は５のときと比べて、他の事項はすべて同等で、中間的な蒸気圧を有することがあり得ると考えられる。ｎが５であるとき、式（Ｉ）の化合物は、ｎ＝３又は４のときと比べて、他の事項はすべて同等で、より低い蒸気圧を有することがあり得ると考えられる。
【００４８】
式（Ｉ）の化合物は、Ｓｉ／Ｎモル比によって評価してもよい。ｎが３であるとき、Ｓｉ／Ｎモル比は、１．５であり、ｎが４であるとき、モルＳｉ／Ｎ比は、２であり、及び、ｎが５であるとき、モルＳｉ／Ｎ比は、２．５である。異なるＳｉ／Ｎモル比の値を有する式（Ｉ）の化合物は、少なくとも１つの性質、機能、及び／又は用途が互いに異なってもよい。Ｓｉ／Ｎモル比が１．５であるとき、式（Ｉ）の化合物は、ｎ＝４又は５のときと比べて、他の事項はすべて同等で、より高い蒸気圧を有することがあり得る、かつ／又はより多いＳｉＮをもたらすことがあり得ると考えられる。Ｓｉ／Ｎモル比が２であるとき、式（Ｉ）の化合物は、ｎ＝３又は５のときと比べて、他の事項はすべて同等で、中間的な蒸気圧を有することがあり得る、かつ／又は中間的な量のＳｉＮをもたらすことがあり得ると考えられる。Ｓｉ／Ｎモル比が２．５であるとき、式（Ｉ）の化合物は、ｎ＝３又は４のときと比べて、他の事項はすべて同等で、より低い蒸気圧を有することがあり得る、又はより少ないＳｉＮをもたらすことがあり得ると考えられる。
【００４９】
一部の態様では、式（Ｉ）の化合物は、Ｒ１Ｒ２Ｎ−基及び／又は−ＮＲ３Ｒ４基の組成及び／又は構造の種類によって更に定義されてもよい。Ｒ１Ｒ２Ｎ−基は、非環状アミノであってもよい、あるいはＲ１Ｒ２Ｎ−基は、環状アミノである。−ＮＲ３Ｒ４基は、非環状アミノであってもよい、あるいは−ＮＲ３Ｒ４基は、環状アミノである。Ｒ１Ｒ２Ｎ−基及び−ＮＲ３Ｒ４基は、それぞれ独立に、非環状アミノであってもよい、あるいはＲ１Ｒ２Ｎ−基及び−ＮＲ３Ｒ４基は、それぞれ独立に、環状アミノであってもよい、あるいはＲ１Ｒ２Ｎ−基は、非環状アミノであってもよく、−ＮＲ３Ｒ４基は、独立に、環状アミノであってもよい、又はその逆であってもよい。
【００５０】
Ｒ１Ｒ２Ｎ−基及び／又は−ＮＲ３Ｒ４基において異なる鎖を有する式（Ｉ）の化合物は、少なくとも１つの性質、機能、及び／又は用途が互いに異なってもよい。Ｒ１Ｒ２Ｎ−基及び／又は−ＮＲ３Ｒ４基が非環状アミノ（すなわち、開鎖）であるとき、式（Ｉ）の化合物は、Ｒ１Ｒ２Ｎ−基が環状アミノのときに比べてより高い蒸気圧を有することがあり得ると考えられる。Ｒ１Ｒ２Ｎ−基及び／又は−ＮＲ３Ｒ４基が環状アミノ（すなわち、環状鎖）であるとき、式（Ｉ）の化合物は、Ｒ１Ｒ２Ｎ−基が非環状アミノのときに比べてより低い蒸気圧を有することがあり得ると考えられる。
【００５１】
Ｒ１Ｒ２Ｎ−基が非環状アミノである式（Ｉ）の化合物の一部の態様では、Ｒ１、Ｒ２、又はＲ１及びＲ２の両方の種類は、更に定義されてもよい。式（Ｉ）の化合物の一部の態様では、Ｒ１は、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、又はフェニルであり、Ｒ２は、（Ｃ１〜Ｃ６）アルキルである、あるいは、Ｒ１は、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、又はフェニルであり、Ｒ２は、（Ｃ３〜Ｃ５）アルキルである、あるいは、Ｒ１は、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、又はフェニルであり、Ｒ２は、イソプロピル又は二級若しくは三級（Ｃ４〜Ｃ５）アルキルである、あるいは、Ｒ１は、メチルであり、Ｒ２は、イソプロピル、ｓｅｃ−ブチル、ｉｓｏ−ブチル、又はｔｅｒｔ−ブチルである、あるいは、Ｒ１は、プロピルであり、Ｒ２は、イソプロピル、ｓｅｃ−ブチル、ｉｓｏ−ブチル、又はｔｅｒｔ−ブチルである、あるいは、Ｒ１及びＲ２は、それぞれ独立に、イソプロピル、ｓｅｃ−ブチル、ｉｓｏ−ブチル、又はｔｅｒｔ−ブチルである、あるいは、Ｒ１は、メチルであり、Ｒ２は、ｔｅｒｔ−ブチルである、あるいは、Ｒ１及びＲ２は、それぞれ独立に、（Ｃ３〜Ｃ４）アルキルである、あるいは、Ｒ１及びＲ２は、それぞれイソプロピルである、あるいは、Ｒ１及びＲ２は、それぞれｓｅｃ−ブチルである、あるいは、Ｒ１は、（Ｃ３〜Ｃ６）シクロアルキルであり、Ｒ２は、上記態様のいずれか１つに定義したとおりである、あるいは、Ｒ１は、（Ｃ２〜Ｃ６）アルケニルであり、Ｒ２は、上記態様のいずれか１つに定義したとおりである、あるいは、Ｒ１は、（Ｃ２〜Ｃ６）アルキニルであり、Ｒ２は、上記態様のいずれか１つに定義したとおりである、あるいは、Ｒ１は、Ｈであり、Ｒ２、Ｒ３、及びＲ４は、独立に、上記態様のいずれか１つに定義したとおりである、あるいは、Ｒ１及びＲ３はそれぞれ、Ｈであり、Ｒ２及びＲ４は、それぞれ独立に、上記態様のいずれか１つに定義したとおりである、あるいは、Ｒ１は、フェニルであり、Ｒ２は、上記態様のいずれか１つに定義したとおりである、あるいは、Ｒ１は、（Ｃ３〜Ｃ６）シクロアルキル、（Ｃ２〜Ｃ６）アルケニル、（Ｃ２〜Ｃ６）アルキニル、又はフェニルであり、Ｒ２は、（Ｃ１〜Ｃ６）アルキルである、あるいは、Ｒ２は、Ｒ１と同一である、あるいは、Ｒ１は、Ｒ３と同一であり、Ｒ２は、Ｒ４と同一である、あるいは、Ｒ１は、Ｒ２と同一であり、Ｒ３は、Ｒ４と同一である。
【００５２】
非環状又は開鎖のＲ１Ｒ２Ｎ−基においてＲ１及びＲ２の異なる組成を有する式（Ｉ）の化合物は、少なくとも１つの性質、機能、及び／又は用途が互いに異なってもよい。Ｒ１基及びＲ２基の少なくとも一方が（Ｃ３〜Ｃ６）アルキルであるとき、式（Ｉ）の化合物は、改善された安定性を有することがあり得ると考えられる。Ｒ１がメチル、プロピル、ブチル、ペンチル、又はヘキシルでありかつ／又はＲ２基が（Ｃ１〜Ｃ６）アルキルであるとき、式（Ｉ）の化合物は、費用対効果がより高い出発物質から製造することもできると考えられる。Ｒ１基及び／又はＲ２基が（Ｃ２〜Ｃ６）アルケニルであるとき、式（Ｉ）の化合物は、（Ｃ２〜Ｃ６）アルケニルの炭素−炭素二重結合が式（Ｉ）でのＮ原子上の非共有電子対と共役しているときに特に、有利な塩基性を有することがあり得ると考えられる。Ｒ１基及び／又はＲ２基が（Ｃ２〜Ｃ６）アルキニルであるとき、式（Ｉ）の化合物は、より望ましい分子配置を有することがあり得ると考えられる。Ｒ１基及び／又はＲ２基がフェニルであるとき、式（Ｉ）の化合物は、望ましい光化学的性質を有することがあり得ると考えられる。上記の利点は、化学気相蒸着（ＣＶＤ）法及び／又は原子層蒸着（ＡＬＣ）法などの改善されたケイ素材料蒸着法を可能にすることがあり得る。
【００５３】
Ｒ１Ｒ２Ｎ−基が環状アミノである式（Ｉ）の化合物の一部の態様では、−Ｒ１ａ−Ｒ２ａ−の種類は、更に定義されてもよい。式（Ｉ）の化合物において、Ｒ１及びＲ２は、共に結合して−Ｒ１ａ−Ｒ２ａ−となってもよく、ここで、−Ｒ１ａ−Ｒ２ａ−は、（Ｃ３〜Ｃ５）アルキレンである、あるいは、−Ｒ１ａ−Ｒ２ａ−は、（Ｃ４又はＣ５）アルキレンである。
【００５４】
閉鎖のＲ１Ｒ２Ｎ−基において−Ｒ１ａ−Ｒ２ａ−の異なる組成を有する式（Ｉ）の化合物は、少なくとも１つの性質、機能、及び／又は用途が互いに異なってもよい。−Ｒ１ａ−Ｒ２ａ−が（Ｃ３〜Ｃ５）アルキレンであるとき、式（Ｉ）の化合物は、Ｓｉ含有薄膜の蒸着用に望ましい反応性を有することがあり得ると考えられる。
【００５５】
−ＮＲ３Ｒ４基が非環状アミノである式（Ｉ）の化合物の一部の態様では、Ｒ３、Ｒ４、又はＲ３及びＲ４の両方の種類は、更に定義されてもよい。式（Ｉ）の化合物の一部の態様では、Ｒ３及びＲ４は、それぞれ独立に、（Ｃ１〜Ｃ６）アルキルである、あるいは、Ｒ３は、（Ｃ１〜Ｃ６）アルキルであり、Ｒ４は、（Ｃ３〜Ｃ５）アルキルである、あるいは、Ｒ３は、（Ｃ１〜Ｃ６）アルキルであり、Ｒ４は、イソプロピル又は二級若しくは三級（Ｃ４〜Ｃ５）アルキルである、あるいは、Ｒ３は、メチル又はエチルであり、Ｒ４は、イソプロピル、ｓｅｃ−ブチル、ｉｓｏ−ブチル、又はｔｅｒｔ−ブチルである、あるいは、Ｒ３は、メチルであり、Ｒ４は、イソプロピル、ｓｅｃ−ブチル、ｉｓｏ−ブチル、又はｔｅｒｔ−ブチルである、あるいは、Ｒ３及びＲ４は、それぞれ独立に、イソプロピル、ｓｅｃ−ブチル、ｉｓｏ−ブチル、又はｔｅｒｔ−ブチルである、あるいは、Ｒ３は、メチルであり、Ｒ４は、ｔｅｒｔ−ブチルである、あるいは、Ｒ３及びＲ４は、それぞれ独立に、（Ｃ３〜Ｃ４）アルキルである、あるいは、Ｒ３及びＲ４はそれぞれ、イソプロピルである、あるいは、Ｒ３及びＲ４はそれぞれ、ｓｅｃ−ブチルである、あるいは、Ｒ３は、（Ｃ３〜Ｃ６）シクロアルキルであり、Ｒ４は、上記態様のいずれか１つに定義したとおりである、あるいは、Ｒ３は、（Ｃ２〜Ｃ６）アルケニルであり、Ｒ４は、上記態様のいずれか１つに定義したとおりである、あるいは、Ｒ３は、（Ｃ２〜Ｃ６）アルキニルであり、Ｒ４は、上記態様のいずれか１つに定義したとおりである、あるいは、Ｒ３は、Ｈであり、Ｒ４は、上記態様のいずれか１つに定義したとおりである、あるいは、Ｒ３は、フェニルであり、Ｒ４は、上記態様のいずれか１つに定義したとおりである、あるいは、Ｒ３は、（Ｃ３〜Ｃ６）シクロアルキル、（Ｃ２〜Ｃ６）アルケニル、（Ｃ２〜Ｃ６）アルキニル、又はフェニルであり、Ｒ４は、（Ｃ１〜Ｃ６）アルキルである、あるいは、Ｒ１及びＲ３はそれぞれ、Ｈであり、Ｒ２及びＲ４は、それぞれ独立に、上記態様のいずれか１つに定義したとおりである、あるいは、Ｒ４は、Ｒ３と同一である、あるいは、Ｒ３は、Ｒ１と同一であり、Ｒ４は、Ｒ２と同一である、あるいは、Ｒ１は、Ｒ２と同一であり、Ｒ３は、Ｒ４と同一である。
【００５６】
開鎖の−ＮＲ３Ｒ４基においてＲ３及びＲ４の異なる組成を有する式（Ｉ）の化合物は、少なくとも１つの性質、機能、及び／又は用途が互いに異なってもよい。Ｒ３基及びＲ４基の少なくとも一方が（Ｃ３〜Ｃ６）アルキルであるとき、式（Ｉ）の化合物は、改善された安定性を有することがあり得ると考えられる。Ｒ３基及び／又はＲ４基が（Ｃ１〜Ｃ６）アルキルであるとき、式（Ｉ）の化合物は、費用対効果がより高い出発物質から製造することもできると考えられる。Ｒ３基及び／又はＲ４基が（Ｃ２〜Ｃ６）アルケニルであるとき、式（Ｉ）の化合物は、（Ｃ２〜Ｃ６）アルケニルの炭素−炭素二重結合が式（Ｉ）でのＮ原子上の非共有電子対と共役しているときに特に、有利な塩基性を有することがあり得ると考えられる。Ｒ３基及び／又はＲ４基が（Ｃ２〜Ｃ６）アルキニルであるとき、式（Ｉ）の化合物は、より望ましい分子配置を有することがあり得ると考えられる。Ｒ３基及び／又はＲ４基がフェニルであるとき、式（Ｉ）の化合物は、望ましい光化学的性質を有することがあり得ると考えられる。上記の利点は、化学気相蒸着（ＣＶＤ）法及び／又は原子層蒸着（ＡＬＣ）法などの改善されたケイ素材料蒸着法を可能にすることがあり得る。
【００５７】
−ＮＲ３Ｒ４基が環状アミノである式（Ｉ）の化合物の一部の態様では、−Ｒ３ａ−Ｒ４ａ−の種類は、更に定義されてもよい。式（Ｉ）の化合物において、Ｒ３及びＲ４は、共に結合して−Ｒ３ａ−Ｒ４ａ−となってもよく、−Ｒ３ａ−Ｒ４ａ−は、（Ｃ３〜Ｃ５）アルキレンである、あるいは、−Ｒ３ａ−Ｒ４ａ−は、（Ｃ４又はＣ５）アルキレンである。
【００５８】
閉鎖の−ＮＲ３Ｒ４基において−Ｒ３ａ−Ｒ４ａ−の異なる組成を有する式（Ｉ）の化合物は、少なくとも１つの性質、機能、及び／又は用途が互いに異なってもよい。−Ｒ３ａ−Ｒ４ａ−が（Ｃ３〜Ｃ５）アルキレンであるとき、式（Ｉ）の化合物は、Ｓｉ含有薄膜の蒸着用に望ましい反応性を有することがあり得ると考えられる。
【００５９】
一部の態様では、式（Ｉ）の化合物は、Ｒ１Ｒ２Ｎ−基及び−ＮＲ３Ｒ４基が式（Ｉ）の化合物において同一のケイ素原子に、若しくは異なるケイ素原子に結合しているかどうかによって更に定義されてもよい。Ｒ１Ｒ２Ｎ−基及び−ＮＲ３Ｒ４基は、式（Ｉ）の化合物において同一のケイ素原子に結合してもよい。あるいは、Ｒ１Ｒ２Ｎ−基及び−ＮＲ３Ｒ４基は、式（Ｉ）の化合物において異なるケイ素原子に結合してもよい。Ｒ１Ｒ２Ｎ−基及び−ＮＲ３Ｒ４基が式（Ｉ）の化合物において同一のケイ素原子に結合しているとき、この化合物は、基材の表面上の表面活性基をエンドキャップするために使用することもできると考えられる。Ｒ１Ｒ２Ｎ−基及び−ＮＲ３Ｒ４基が式（Ｉ）の化合物において異なるケイ素原子に結合しているとき、基材の表面上の異なる表面活性基を連結する又は架橋するために使用することもできると考えられる。
【００６０】
一部の態様では、式（Ｉ）の化合物は、Ｒ１Ｒ２Ｎ−基及び−ＮＲ３Ｒ４基が式（Ｉ）の化合物において異なるケイ素原子に結合しているとき、その位置異性体構造によって更に定義されてもよい。前述の態様では、式（Ｉ）の化合物は、式（Ｉ−ａ）の化合物、Ｒ１Ｒ２Ｎ−ＳｉＨ２ＳｉＨ２ＳｉＨ２ＮＲ３Ｒ４（Ｉ−ａ）、あるいは式（Ｉ−ｂ）の化合物、Ｒ１Ｒ２Ｎ−ＳｉＨ（ＳｉＨ３）ＳｉＨ２ＮＲ３Ｒ４（Ｉ−ｂ）、あるいは式（Ｉ−ｃ）の化合物、Ｒ１Ｒ２Ｎ−ＳｉＨ２ＳｉＨ２ＳｉＨ２ＳｉＨ２ＮＲ３Ｒ４（Ｉ−ｃ）、あるいは式（Ｉ−ｄ）の化合物、Ｒ１Ｒ２Ｎ−ＳｉＨ（ＳｉＨ３）ＳｉＨ２ＳｉＨ２ＮＲ３Ｒ４（Ｉ−ｄ）、あるいは式（Ｉ−ｅ）の化合物、Ｒ１Ｒ２Ｎ−ＳｉＨ２ＳｉＨ（ＳｉＨ３）ＳｉＨ２ＮＲ３Ｒ４（Ｉ−ｅ）、あるいは式（Ｉ−ｆ）の化合物、Ｒ１Ｒ２Ｎ−Ｓｉ（ＳｉＨ３）２ＳｉＨ２ＮＲ３Ｒ４（Ｉ−ｆ）、あるいは式（Ｉ−ｇ）の化合物、Ｒ１Ｒ２Ｎ−ＳｉＨ２ＳｉＨ２ＳｉＨ２ＳｉＨ２ＳｉＨ２ＮＲ３Ｒ４（Ｉ−ｇ）、あるいは式（Ｉ−ｈ）の化合物、Ｒ１Ｒ２Ｎ−ＳｉＨ（ＳｉＨ３）ＳｉＨ２ＳｉＨ２ＳｉＨ２ＮＲ３Ｒ４（Ｉ−ｈ）、あるいは式（Ｉ−ｉ）の化合物、Ｒ１Ｒ２Ｎ−ＳｉＨ２ＳｉＨ（ＳｉＨ３）ＳｉＨ２ＳｉＨ２ＮＲ３Ｒ４（Ｉ−ｉ）、あるいは式（Ｉ−ｊ）の化合物、Ｒ１Ｒ２Ｎ−ＳｉＨ２ＳｉＨ２ＳｉＨ（ＳｉＨ３）ＳｉＨ２ＮＲ３Ｒ４（Ｉ−ｊ）、あるいは式（Ｉ−ｋ）の化合物、Ｒ１Ｒ２Ｎ−ＳｉＨ（ＳｉＨ２ＳｉＨ３）ＳｉＨ２ＳｉＨ２ＮＲ３Ｒ４（Ｉ−ｋ）、あるいは式（Ｉ−ｌ）の化合物、Ｒ１Ｒ２Ｎ−ＳｉＨ２Ｓｉ（ＳｉＨ３）２ＳｉＨ２ＮＲ３Ｒ４（Ｉ−ｌ）であってもよい［式中、すべてのＲ１、Ｒ２、Ｒ３、及びＲ４は、上記態様のいずれか１つで定義したとおりである］。あるいは、式（Ｉ）の化合物は、Ｒ１Ｒ２Ｎ−基及び−ＮＲ３Ｒ４基が式（Ｉ−ｍ）の化合物、Ｒ１Ｒ２Ｎ−（ＳｉＨ２）ｎ−ＮＲ３Ｒ４（Ｉ−ｍ）［式中、ｎ、Ｒ１、Ｒ２、Ｒ３、及びＲ４は、上記態様のいずれか１つで定義したとおりである］、において異なる末端ケイ素原子に結合しているとき、α，ω化合物であってもよい。
【００６１】
一部の態様では、式（Ｉ）の化合物は、Ｒ１Ｒ２Ｎ−基及び−ＮＲ３Ｒ４基が式（Ｉ）の化合物において同一のケイ素原子に結合しているとき、その位置異性体構造によって更に定義されてもよい。前述の態様では、式（Ｉ）の化合物は、式（Ｉ−ａａ）の化合物、Ｒ１Ｒ２Ｎ−ＳｉＨ（ＮＲ３Ｒ４）ＳｉＨ２ＳｉＨ３（Ｉ−ａａ）、あるいは式（Ｉ−ｂｂ）の化合物、Ｒ１Ｒ２Ｎ−Ｓｉ（ＮＲ３Ｒ４）（ＳｉＨ３）ＳｉＨ３（Ｉ−ｂｂ）、あるいは式（Ｉ−ｃｃ）の化合物、Ｒ１Ｒ２Ｎ−ＳｉＨ（ＮＲ３Ｒ４）ＳｉＨ２ＳｉＨ２ＳｉＨ３（Ｉ−ｃｃ）、あるいは式（Ｉ−ｄｄ）の化合物、Ｒ１Ｒ２Ｎ−Ｓｉ（ＮＲ３Ｒ４）（ＳｉＨ３）ＳｉＨ２ＳｉＨ３（Ｉ−ｄｄ）、あるいは式（Ｉ−ｅｅ）の化合物、Ｒ１Ｒ２Ｎ−ＳｉＨ（ＮＲ３Ｒ４）ＳｉＨ（ＳｉＨ３）ＳｉＨ３（Ｉ−ｅｅ）、あるいは式（Ｉ−ｆｆ）の化合物、Ｒ１Ｒ２Ｎ−ＳｉＨ（ＮＲ３Ｒ４）ＳｉＨ２ＳｉＨ２ＳｉＨ２ＳｉＨ３（Ｉ−ｆｆ）、あるいは式（Ｉ−ｇｇ）の化合物、Ｒ１Ｒ２Ｎ−Ｓｉ（ＮＲ３Ｒ４）（ＳｉＨ３）ＳｉＨ２ＳｉＨ２ＳｉＨ３（Ｉ−ｇｇ）、あるいは式（Ｉ−ｈｈ）の化合物、Ｒ１Ｒ２Ｎ−ＳｉＨ（ＮＲ３Ｒ４）ＳｉＨ（ＳｉＨ３）ＳｉＨ２ＳｉＨ３（Ｉ−ｈｈ）、あるいは式（Ｉ−ｉｉ）の化合物、Ｒ１Ｒ２Ｎ−ＳｉＨ（ＮＲ３Ｒ４）ＳｉＨ２ＳｉＨ（ＳｉＨ３）ＳｉＨ３（Ｉ−ｉｉ）、あるいは式（Ｉ−ｊｊ）の化合物、Ｒ１Ｒ２Ｎ−Ｓｉ（ＮＲ３Ｒ４）（ＳｉＨ２ＳｉＨ３）ＳｉＨ２ＳｉＨ３（Ｉ−ｊｊ）、あるいは式（Ｉ−ｋｋ）の化合物、Ｒ１Ｒ２Ｎ−ＳｉＨ（ＮＲ３Ｒ４）Ｓｉ（ＳｉＨ３）２ＳｉＨ３（Ｉ−ｋｋ）であってもよい［式中、すべてのＲ１、Ｒ２、Ｒ３、及びＲ４は、上記態様のいずれか１つで定義したとおりである］。
【００６２】
異なる部分構造を有する式（Ｉ）の化合物は、少なくとも１つの性質、機能、及び／又は用途が互いに異なってもよい。式（Ｉ−ａ）〜（Ｉ−ｍ）及び（Ｉ−ａａ）〜（Ｉ−ｋｋ）のそれぞれ異なる化合物は、特有の分子対称性、分子双極子モーメント、及び化学結合特性などの特有の性質を有する。これらの特有の性質は、ＣＶＤ法又はＡＬＤ法などの蒸着法において基材表面上の部分構造の物理吸着及び化学吸着に影響を与える。
【００６３】
一部の態様では、式（Ｉ）の化合物は、以下の化学種のいずれか１種である。１，１−ビス（ジイソプロピルアミノ）トリシラン、１，２−ビス（ジイソプロピルアミノ）トリシラン、１，３−ビス（ジイソプロピルアミノ）トリシラン、２，２−ビス（ジイソプロピルアミノ）トリシラン、１，２−ビス（ジイソプロピルアミノ）テトラシラン、１，３−ビス（ジイソプロピルアミノ）テトラシラン、１，４−ビス（ジイソプロピルアミノ）テトラシラン、１，５−ビス（ジイソプロピルアミノ）ペンタシラン、１，３−ビス（ジイソプロピルアミノ）−２，２−ビスシリルトリシラン、及び１，１−ビス（ジイソプロピルアミノ）−２，２−ビスシリルトリシラン。例えば、式（Ｉ）の化合物は、１，１−ビス（ジイソプロピルアミノ）トリシラン、あるいは１，２−ビス（ジイソプロピルアミノ）トリシラン、あるいは１，３−ビス（ジイソプロピルアミノ）トリシラン、あるいは２，２−ビス（ジイソプロピルアミノ）トリシラン、あるいは１，２−ビス（ジイソプロピルアミノ）テトラシラン、あるいは１，３−ビス（ジイソプロピルアミノ）テトラシラン、あるいは１，４−ビス（ジイソプロピルアミノ）テトラシラン、あるいは１，５−ビス（ジイソプロピルアミノ）ペンタシラン、あるいは１，３−ビス（ジイソプロピルアミノ）−２，２−ビスシリルトリシラン、あるいは１，１−ビス（ジイソプロピルアミノ）−２，２−ビスシリルトリシランであってもよい。あるいは、式（Ｉ）の化合物は、上記化学種のいずれか２種以上の組み合わせであってもよい。あるいは、上記化学種のいずれか１種は、除外されてもよく、式（Ｉ）の化合物は、残りの９化学種からなる群より選択されてもよい。あるいは、上記化学種のいずれか１種〜１０種は、式（Ｉ）から除外されてもよく、式（Ｉ）の化合物は、残りの化学種からなる群より選択されてもよい。
【００６４】
一部の態様では、式（Ｉ）の化合物は、実施例において後述する式（Ｉ）の化合物のいずれか１種の化学種であるとして更に定義されてもよい。異なる構造を有する式（Ｉ）の化合物は、少なくとも１つの性質、機能、及び／又は用途が互いに異なってもよい。実施例の化学種を含む式（Ｉ）のすべての化合物は、Ｓｉ含有薄膜の蒸着用に前述の望ましい蒸気圧及び化学反応性を有することがあり得ると考えられる。
【００６５】
一部の態様では、式（Ｉ）の化合物は、その同位体組成によって更に定義されてもよい。式（Ｉ）の化合物は、天然存在比の同位体形態、あるいは同位体濃縮した形態、あるいは前述の形態の混合物であってもよい。式（Ｉ）の化合物の同位体濃縮した形態には、天然存在比を超える量の重水素、三重水素、２９Ｓｉ、３０Ｓｉ、３２Ｓｉ、又はこれらのいずれか２種以上の組み合わせを含む形態が挙げられる。本明細書に記載された式（Ｉ）の化合物の用途に加えて、式（Ｉ）の化合物の同位体濃縮形態は、式（Ｉ）の同位体濃縮化合物又はその形態から製造した同位体濃縮ケイ素材料（例えば、薄膜）の検出が役立つであろう用途において有用であり得る。かかる用途の例は、医学研究及び偽造防止用途である。異なる同位体組成を有する式（Ｉ）の化合物は、少なくとも１つの性質、機能、及び／又は用途が互いに異なってもよい。
【００６６】
式（Ｉ）の化合物は、無水条件下（すなわち、水がない）、不活性雰囲気下、又は、通常はその両方、すなわち、無水不活性雰囲気下で保存してもよい。不活性雰囲気は、窒素分子、ヘリウム、アルゴン、又はこれらのいずれか２種以上の混合物の気体であってもよい。異なる水分濃度を有する式（Ｉ）の化合物は、少なくとも１つの性質、機能、及び／又は用途が互いに異なってもよい。
【００６７】
本発明の別の態様は、式（Ｉ）の化合物及び式（Ｉ）の化合物と異なる少なくとも１種の追加成分を含有する組成物である。追加成分は、それぞれ独立に、式（Ｉ）の化合物から機能、組成、又は構造において独立に異なってもよい。
【００６８】
一部の態様では、組成物は、組成物に含まれる式（Ｉ）の化合物の数によって更に定義されてもよい。一部の態様では、組成物は、式（Ｉ）の化合物の１種のみを含有する、あるいは組成物は、式（Ｉ）の化合物の異なる２種のみを含有する、あるいは組成物は、式（Ｉ）の化合物の異なる３種のみを含有する、あるいは組成物は、式（Ｉ）の化合物の異なる４種のみを含有する、あるいは組成物は、式（Ｉ）の化合物の異なる５種を含有する。
【００６９】
異なる数の式（Ｉ）の化合物を有する組成物は、少なくとも１つの性質、機能、及び／又は用途が互いに異なってもよい。式（Ｉ）の化合物の１種のみを含有する組成物は、常圧下で正確な又は狭い沸点を有することもでき、組成物の蒸留又は反応で均一温度を可能とすることもでき、より少ない反応副生成物をもたらすこともあると考えられる。式（Ｉ）の化合物の異なる２〜５種のみを含有する組成物は、常圧下である温度幅にわたって沸騰することもあり、化合物が１種類のみのときと比べて異なる反応性をもたらす又はケイ素材料薄膜性能を向上させることもあると考えられる。
【００７０】
一部の態様では、組成物は、組成物に含まれる式（Ｉ）の化合物の組成及び／又は構造の種類によって更に定義されてもよい。一部の態様では、組成物は、式（Ｉ）の化合物の上記定義した態様のいずれか１つの式（Ｉ）の化合物を含有する。異なる式（Ｉ）の化合物の組成及び／又は構造の種類を有する組成物は、少なくとも１つの性質、機能、及び／又は用途が互いに異なってもよい。式（Ｉ−ａ）〜（Ｉ−ｍ）及び（Ｉ−ａａ）〜（Ｉ−ｋｋ）の化合物を有する組成物は、望ましい薄膜蒸着速度及び性質をもたらしてもよい。
【００７１】
一部の態様では、組成物は、組成物に含有される、式（Ｉ）の化合物と異なる少なくとも１種の追加成分の数によって更に定義されてもよい。一部の態様では、組成物は、式（Ｉ）の化合物ではない追加成分１種のみを含有する、あるいは組成物は、式（Ｉ）の化合物ではない異なる追加成分２種のみを含有する、あるいは組成物は、式（Ｉ）の化合物ではない異なる追加成分３種のみを含有する、あるいは組成物は、式（Ｉ）の化合物ではない異なる追加成分４種のみを含有する、あるいは組成物は、式（Ｉ）の化合物ではない異なる追加成分５種のみを含有する、あるいは組成物は、式（Ｉ）の化合物ではない６種以上の追加成分を含有する。少なくとも１種の追加成分の数が異なる組成物では、少なくとも１つの性質、機能、及び／又は用途が互いに異なってもよい。
【００７２】
一部の態様では、組成物は、組成物に含有される、式（Ｉ）の化合物と異なる少なくとも１種の追加成分の組成及び／又は構造の種類によって更に定義されてもよい。追加成分は、それぞれ独立して、共有結合物質（すなわち、塩ではない）であってもよく、その物質は、独立して、固体、液体、又は気体であってもよい、あるいは固体（例えば、１種又は２種以上のＳｉ８０前駆体）であってもよい、あるいは気体（例えば、式（Ｉ）の化合物に溶解させたモノシラン及び／又はジシラン）であってもよい、あるいは液体（例えば、トリシラン、テトラシラン、又はペンタシラン）であってもよい。固体追加成分は、存在するとき、それぞれ独立に、式（Ｉ）の化合物に溶解されてもよい、あるいは懸濁されてもよい。液体追加成分は、存在するとき、それぞれ独立して、１０１．３ｋＰａで３０℃〜３５０℃、あるいは３０℃〜２５０℃、あるいは５０℃〜９０℃、あるいは９０℃〜１３４℃、あるいは１３５℃〜２５０℃の沸点を有することもある。固体又は液体追加成分は、それぞれ独立して、Ｓｉ原子を含有してもよく、あるいはＳｉ原子がなくてもよい。
【００７３】
一部の態様では、少なくとも１種の追加成分は、式（Ｉ）の化合物とは異なるシランであってもよい。シランは、１〜９個のケイ素原子、水素原子及び／又はハロゲン原子を有し、かつ窒素原子がなくてもよい、あるいはシランは、１〜９個のケイ素原子、水素原子及び／又はハロゲン原子を有し、かつ窒素原子及び酸素原子がなくてもよい、あるいはシランは、１〜９個のケイ素原子及びハロゲン原子からなってもよい、あるいはシランは、１個又は２個のケイ素原子、水素原子、及び窒素原子を有してもよい。式（Ｉ）の化合物ではないシランは、ｎ−１個のケイ素原子、あるいはｎ−２個のケイ素原子、あるいは２ｎ個のケイ素原子、あるいは２ｎ−１個のケイ素原子を有してもよく、ここで、すべてのｎは、式（Ｉ）の化合物に関する上記態様のいずれか１つで定義されたとおりである、あるいは式（Ｉ）の化合物ではないシランは、１個又は２個のケイ素原子を有してもよい、あるいは３〜９個のケイ素原子を有してもよい、あるいは１個のケイ素原子、あるいは２個のケイ素原子、あるいは３個のケイ素原子、あるいは４個のケイ素原子、あるいは５個のケイ素原子、あるいは６個のケイ素原子、あるいは７個のケイ素原子、あるいは８個のケイ素原子、あるいは９個のケイ素原子を有してもよい。式（Ｉ）の化合物ではないシランは、Ｓｉ原子及びＨ原子からなってもよい、あるいはＳｉ原子、Ｈ原子、及び窒素原子からなってもよい、あるいはＳｉ原子、Ｈ原子、並びにＣｌ、Ｂｒ、及びＩから選択されるハロゲン原子からなってもよい、あるいはＳｉ原子並びにＣｌ、Ｂｒ、及びＩから選択されるハロゲン原子からなってもよい。
【００７４】
組成物では、少なくとも１種の追加成分、あるいは各追加成分は、独立に、式（Ｉ）の化合物とは異なるケイ素生成前駆体（例えば、モノシラン、ジシラン、トリシラン、テトラシラン、ペンタシラン、ヘキサシラン、ヘプタシラン、オクタシラン、若しくはノナシランなどのヒドリドシラン、又は、トリメチル若しくはテトラメチルモノシラン、ジクロロジメチルモノシラン、若しくはクロロトリメチルモノシランなどの有機シランなどの有機ケイ素、又は、１，３−ジシラブタンなどのシラアルカン）を含有してもよい、あるいはジイソプロピルアミノシランなどのアミノシラン又はジイソプロピルアミノジシランなどのアミノジシランを含有してもよい、あるいはケイ素がない有機前駆体（例えば、天然ガスを含むメタン、四塩化炭素、プロパン、ヘキサン、又はこれらのいずれか２種以上の混合物などのアルカン）を含有してもよい、あるいはケイ素がない無機前駆体（例えば、無水アンモニア、窒素分子、ヒドラジン、酸素分子、オゾン、亜酸化窒素、水、又は過酸化水素）を含有してもよい、あるいはこれらの混合物を含有してもよい。追加的に又は別法として、追加の前駆体は、炭素含有前駆体（例えば、有機ケイ素）を含む炭素の供給源、酸素含有前駆体（例えば、酸素分子、オゾン、亜酸化窒素、水、若しくは過酸化水素）を含む酸素の供給源、又は窒素含有前駆体（例えば、無水アンモニア、窒素分子、若しくはヒドラジン）を含む窒素の供給源、又は炭素含有前駆体を含む炭素の供給源、酸素含有前駆体を含む酸素の供給源、窒素含有前駆体を含む窒素の供給源のいずれか２つ以上の組み合わせであってもよい。追加の前駆体は、組成物において、式（Ｉ）の化合物の溶媒として機能してもよく、又はその逆であってもよい。式（Ｉ）の化合物と、Ｃ又はＮ又はＯ又はＳを含有する追加成分を含む組成物は、式（Ｉ）の化合物を薄膜形成反応器に輸送するために役立ち得るか、又は式（Ｉ）の化合物を望ましいケイ素薄膜に変換するために役立ち得る。
【００７５】
あるいは、組成物において、少なくとも１つの追加成分は、式（Ｉ）の化合物用の溶媒又はキャリアガスなどの前駆体用の溶媒又はキャリアガスであってもよい。キャリアガスは、Ｈｅ又はＡｒのガスなどの希ガスであってもよい。溶媒は、Ｓｉがない有機溶媒であってもよい。有機溶媒はまた、炭素含有前駆体の供給源として機能してもよい、あるいは炭素含有前駆体の供給源はまた、組成物における有機溶媒として機能してもよい。
【００７６】
あるいは、組成物は、式（Ｉ）の化合物及び式（Ｉ）の化合物ではないシランから本質的になってもよい。式（Ｉ）の化合物及び式（Ｉ）の化合物ではないシランから本質的になる組成物は、ハロシランを欠くか、あるいは式（Ｉ）の化合物ではない窒素を含むシランを欠くか、あるいはハロゲン及び窒素を含むシランを欠くが、それ以外では、組成物は、例えば、有機溶媒、不活性ガス、又はＳｉ原子及びＨ原子からなるペルヒドリドシランなどの追加成分を含有してもよい。式（Ｉ）の化合物及び式（Ｉ）の化合物ではないシランから本質的になる組成物は、より高い薄膜蒸着速度又は薄膜蒸着選択性を可能にし得ると考えられる。
【００７７】
あるいは、組成物は、式（Ｉ）の化合物及び式（Ｉ）の化合物ではない少なくとも１種のシランからなってもよい。式（Ｉ）の化合物及び式（Ｉ）の化合物ではない少なくとも１種のシランからなる組成物は、他のＳｉ含有物質を含まなくてもよい。
【００７８】
少なくとも１種の追加成分の異なる組成及び／又は構造の種類を有する組成物は、少なくとも１つの性質、機能、及び／又は用途が互いに異なってもよい。
【００７９】
本発明の別の態様は、式（Ｉ）の化合物の製造方法であって、この方法は、
式（ｃ１）の化合物、
（Ｒ１Ｒ２Ｎ）ＳｉｎＸ２ｎ（ＮＲ３Ｒ４）（ｃ１）
［式中、Ｘは、それぞれ独立に、Ｃｌ、Ｂｒ、及びＩから選択されるハロゲン原子であり、ｎ、Ｒ１、Ｒ２、Ｒ３、及びＲ４は、式（Ｉ）の上記態様のいずれか１つで定義したとおりである］を、水素化アルミニウムと接触させて式（Ｉ）の化合物と少なくとも１種の反応副生成物の混合物を与えること、を含む、製造方法である。この接触工程は、本明細書において便宜的に、還元接触工程と呼ばれる場合がある。
【００８０】
一部の態様では、式（Ｉ）の化合物の製造方法は、ハロゲン、Ｘの種類によって更に定義されてもよい。一部の態様では、少なくとも１つのＸは、Ｃｌである、あるいは少なくとも１つのＸは、Ｂｒである、あるいは少なくとも１つのＸは、Ｉである、あるいはＸは、Ｃｌ又はＢｒである、あるいはＸは、Ｂｒ又はＩである、あるいはＸは、Ｃｌである、あるいはＸは、Ｂｒである、あるいはＸは、Ｉである。Ｘに関して異なる組成を有する方法は、少なくとも１つの結果、性質、機能、及び／又は用途が互いに異なってもよい。Ｓｉ−Ｘ結合のＳｉ−Ｈへの還元の容易さは、Ｘ＝ＣｌからＸ＝Ｂｒへと、Ｘ＝Ｉへと高まることがある。
【００８１】
一部の態様では、式（Ｉ）の化合物の製造方法は、水素化アルミニウムの種類によって更に定義されてもよい。水素化アルミニウムは、式ＡｌＲｘＨ３−ｘ又はＡｌＲｘＤ３−ｘの水素化アルキルアルミニウムであってもよい［式中、Ａｌは、アルミニウムであり、ｘは、１又は２であり、Ｒは、それぞれ独立に、（Ｃ１〜Ｃ６）アルキル、（Ｃ７〜Ｃ１２）アルキル、（Ｃ１３〜Ｃ２０）アルキル、又は（Ｃ２１〜Ｃ４０）アルキルであり、Ｈは、水素原子であり、Ｄは、重水素原子である］。式ＡｌＲｘＨ３−ｘの水素化アルキルアルミニウムの例は、二水素化メチルアルミニウム、水素化ジメチルアルミニウム、二水素化メチルアルミニウム及び水素化ジメチルアルミニウムの混合物、二水素化エチルアルミニウム、水素化ジエチルアルミニウム、二水素化エチルアルミニウム及び水素化ジエチルアルミニウムの混合物、二水素化イソブチルアルミニウム、水素化ジイソブチルアルミニウム、並びに、二水素化イソブチルアルミニウム及び水素化ジイソブチルアルミニウムの混合物である。水素化イソブチルアルミニウムは、一般的にＤＩＢＡＬと略され、式Ｃ１６Ｈ３８Ａｌ２の二量体として存在していると考えられる。式ＡｌＲｘＤ３−ｘの水素化アルキルアルミニウムの例は、二重水素化メチルアルミニウム、重水素化ジメチルアルミニウム、二重水素化メチルアルミニウム及び重水素化ジメチルアルミニウムの混合物、二重水素化エチルアルミニウム、重水素化ジエチルアルミニウム、二重水素化エチルアルミニウム及び重水素化ジエチルアルミニウムの混合物、二重水素化イソブチルアルミニウム、重水素化ジイソブチルアルミニウム、並びに、二重水素化イソブチルアルミニウム及び重水素化ジイソブチルアルミニウムの混合物である。
【００８２】
あるいは水素化アルミニウムは、式Ｍ（ＡｌＨ４）２又はＭ（ＡｌＤ４）２［式中、Ｍは、ＩＩ族金属であり、Ｈはそれぞれ、水素原子であり、Ｄは、重水素原子である］の水素化ＩＩ族金属アルミニウムであってもよい。水素化ＩＩ族金属アルミニウムの例は、水素化マグネシウムアルミニウム及び水素化カルシウムアルミニウムである。
【００８３】
あるいは水素化アルミニウムは、式ＭＡｌＨ４又はＭＡｌＤ４［式中、Ｍは、Ｉ族金属であり、Ｈは、水素原子であり、Ｄは、重水素原子である］の水素化ＩＩ族金属アルミニウムであってもよい。Ｉ族金属は、Ｌｉ、Ｎａ、又はＫであってもよい。水素化Ｉ族金属アルミニウムの例は、ＫＡｌＨ４、ＮａＡｌＨ４、ＬｉＡｌＨ４、ＫＡｌＤ４、ＮａＡｌＤ４、及びＬｉＡｌＤ４である。水素化Ｉ族金属アルミニウムは、ＫＡｌＨ４、ＮａＡｌＨ４、又はＬｉＡｌＨ４、あるいはＮａＡｌＨ４又はＬｉＡｌＨ４、あるいはＫＡｌＨ４、あるいはＮａＡｌＨ４、あるいはＬｉＡｌＨ４、あるいはＫＡｌＤ４、ＮａＡｌＤ４、又はＬｉＡｌＤ４、あるいはＮａＡｌＤ４又はＬｉＡｌＤ４、あるいはＫＡｌＤ４、あるいはＮａＡｌＤ４、あるいはＬｉＡｌＤ４であってもよい。
【００８４】
あるいは、水素化アルミニウムは、前述した例のいずれか２種以上の組み合わせであってもよい。例えば、水素化アルミニウムは、水素化ジイソブチルアルミニウム及びＬｉＡｌＨ４の混合物であってもよい。通常、水素化アルミニウムは、少なくともＬｉＡｌＨ４である。
【００８５】
水素化アルミニウムに関して異なる組成を有する方法は、少なくとも１つの結果、性質、機能、及び／又は用途が互いに異なってもよい。水素化アルミニウムの異なる組成は、異なる還元選択性をもたらし得る。
【００８６】
一部の実施形態では、水素化アルミニウムは、錯化剤を更に含有することはない。他の実施形態では、水素化アルミニウムは、Ａｌと配位結合を形成するであろう錯化剤を更に含有する。錯化剤は、アルキルエーテル（例えば、ジエチルエーテル）、オキサシクロアルカン（例えば、テトラヒドロフラン）、又はトリアルキルアミン（例えば、トリメチルアミン）などのＯ、Ｎ、又はＳを含有する非プロトン性化合物であってもよい。錯化剤は、水素化アルミニウムにおける保存安定性の向上のため、反応性の調節のためなどに使用してもよい。錯化剤は、還元接触工程を実施する前に反応混合物から除去されてもよい。錯化水素化アルミニウムは、非錯化水素化アルミニウムを越える改善された還元選択性を有し得る。
【００８７】
水素化アルミニウムがこの方法における使用に好適であることは、概ね既知である。好適な水素化アルミニウムは、Ｓｉｇｍａ−Ａｌｄｒｉｃｈ  Ｃｏｍｐａｎｙ（Ｓｔ．Ｌｏｕｉｓ、Ｍｉｓｓｏｕｒｉ、ＵＳＡ）などの販売業者から速やかに入手することもできる、かつ／又は米国特許第２，７６５，３２９号の処理法などの任意の好適な処理法によって調製することもできる。一部の実施形態では、水素化アルミニウムは、トリアルキルアルミニウムを更に含有することはない。他の実施形態では、水素化アルミニウムは、トリアルキルアルミニウムを更に含有する。水素化アルキルアルミニウムの製造は、水素化ジアルキルアルミニウム及び二水素化アルキルアルミニウムの混合物だけではなく、副生成物として対応するトリアルキルアルミニウムも生成することがあり、このトリアルキルアルミニウムにおいて、アルキルは、式ＡｌＲｘＨ３−ｘ又はＡｌＲｘＤ３−ｘにおけるＲと同一である。
【００８８】
一部の態様では、式（Ｉ）の化合物の製造方法は、水素化アルミニウムの種類と組み合わせる、ハロゲン、Ｘの種類によって更に定義されてもよい。この方法の一部の態様では、それぞれのＸは、Ｃｌ又はＢｒであり、かつ水素化アルミニウムは、ＭＡｌＨ４である、あるいはそれぞれのＸは、Ｃｌ又はＢｒであり、かつ水素化アルミニウムは、ＬｉＡｌＨ４である、あるいはそれぞれのＸは、Ｂｒであり、かつ水素化アルミニウムは、ＬｉＡｌＨ４である、あるいはそれぞれのＸは、Ｃｌであり、かつ水素化アルミニウムは、ＬｉＡｌＨ４である。Ｘ及び水素化アルミニウムに関して異なる組成を有する方法は、少なくとも１つの結果、性質、機能、及び／又は用途が互いに異なってもよい。ＸがＢｒとＬｉＡｌＨ４との組み合わせは、ＸがＣｌとＬｉＡｌＨ４との組み合わせよりも、より高い生成物の収率を与えることがある。
【００８９】
一部の態様では、式（Ｉ）の化合物の製造方法は、還元接触工程における反応混合物の組成の種類によって更に定義されてもよい。還元接触工程は、媒質がなくてもよい、あるいは還元接触工程は、媒質を更に含有してもよく、この場合、式（ｃ１）の化合物及び水素化アルミニウムは、還元接触工程中に媒質と混和している。媒質は、アルキレングリコールジアルキルエーテル媒質であってもよく、式（ｃ１）の化合物及び水素化アルミニウムは、還元接触工程中にアルキレングリコールジアルキルエーテル媒質と混和している。アルキレングリコールジアルキルエーテル媒質は、式（ｃ１）の化合物及び水素化アルミニウムのうち一方又は両方の溶媒として機能してもよい。アルキレングリコールジアルキルエーテル媒質は、式（Ｉ）の化合物の沸点よりも、少なくとも１０℃、あるいは少なくとも３０℃、あるいは少なくとも５０℃高い沸点を有してもよい。
【００９０】
アルキレングリコールジアルキルエーテル媒質は、炭素原子、水素原子、及び酸素原子からなってもよい、又は、炭素原子、水素原子、酸素原子、及びハロゲン原子からなるハロゲン化アルキレングリコールジアルキルエーテル媒質であってもよい。アルキレングリコールジアルキルエーテルは、テトラメチレングリコールジ（Ｃ１〜Ｃ４）アルキルエーテル、プロピレングリコールジ（Ｃ２〜Ｃ４）アルキルエーテル、エチレングリコールジ（Ｃ３又はＣ４）アルキルエーテル、又はこれらの任意の２種以上の組み合わせであってもよい。例えば、アルキレングリコールジアルキルエーテルは、テトラメチレングリコールジメチルエーテル、プロピレングリコールジプロピルエーテル、又はエチレングリコールジブチルエーテルであってもよい。ハロゲン化アルキレングリコールジアルキルエーテル媒質は、テトラメチレングリコールハロ置換ジ（Ｃ１〜Ｃ４）アルキルエーテル、プロピレングリコールハロ置換ジ（Ｃ２〜Ｃ４）アルキルエーテル、エチレングリコールハロ置換ジ（Ｃ３又はＣ４）アルキルエーテル、又はこれらの任意の２種以上の組み合わせであってもよい。例えば、ハロゲン化アルキレングリコールジアルキルエーテルは、テトラメチレングリコールビス（トリフルオロメチル）エーテル、プロピレングリコールビス（３，３，３−トリフルオロプロピル）エーテル、又はエチレングリコールビス（３，３，３−トリフルオロブチル）エーテルであってもよい。アルキレングリコールジアルキルエーテル媒質は、還元接触工程の完了後に反応混合物から除去してもよく、あるいはアルキレングリコールジアルキルエーテル媒質は、残留物中に残っていてもよく、式（Ｉ）の化合物は、アルキレングリコールジアルキルエーテル媒質から分離するために残留物から取り出（例えば、蒸留）されてもよい。アルキレングリコールジアルキルエーテル媒質に関して異なる組成を有する方法は、少なくとも１つの結果、性質、機能、及び／又は用途が互いに異なってもよい。アルキレングリコールジアルキルエーテルの異なる組成は、式（ｃ１）の化合物及び水素化アルミニウム還元剤に対して異なる溶解度をもたらし得る。
【００９１】
一部の態様では、式（Ｉ）の化合物の製造方法は、還元接触工程前にある１つ又は２つ以上の任意選択的な前工程によって更に定義されてもよい。この方法は、式（ｃ１）の化合物を製造する前工程を更に含んでいてよい。例えば、この方法は、１モル当量の式（ａ１）の化合物、Ｒ１Ｒ２ＮＭ（ａ１）、及び１モル当量の式（ａ２）の化合物、Ｒ３Ｒ４ＮＭ（ａ２）、を式（ｂ１）の化合物、ＳｉｎＸ２ｎ＋２（ｂ１）、と接触させて、又は１モル当量の式（ａ３）の化合物、Ｍ（Ｒ２）Ｎ−Ｒ１ａ−Ｒ３ａ−Ｎ（Ｒ４）Ｍ（ａ３）、を式（ｂ１）の化合物と接触させて、式（ｃ１）の化合物を与える、前工程を更に含んでもよい（式中、Ｍは、それぞれ独立に、Ｈ、Ｌｉ、Ｎａ、及びＫから選択されるＩ族元素であり、Ｘ、ｎ、Ｒ１、Ｒ２、Ｒ３、及びＲ４は、上記態様のいずれか１つで定義したとおりである）。この接触工程は、本明細書において便宜的に、置換接触工程と呼ばれる場合がある。
【００９２】
一部の態様では、式（Ｉ）の化合物の製造方法は、任意選択的な置換接触工程におけるＩ族元素の種類によって更に定義されてもよい。Ｍは、Ｈであってもよい、あるいはＭは、Ｉ族金属のＬｉ、Ｎａ、又はＫであってもよい、あるいはＭは、Ｌｉ又はＮａである、あるいはＭは、Ｌｉ又はＫである、あるいはＭは、Ｎａ又はＫである、あるいはＭは、Ｌｉである、あるいはＭは、Ｎａである、あるいはＭは、Ｋである。Ｍに関して異なる組成を有する方法は、少なくとも１つの結果、性質、機能、及び／又は用途が互いに異なってもよい。式（ａ１）の化合物、Ｒ１Ｒ２ＮＭ（ａ１）は、Ｒ１Ｒ２ＮＨ及び有機金属塩基から調製されてもよく、ここで、金属は、Ｍである。式（ａ２）の化合物、Ｒ３Ｒ４ＮＭ（ａ２）は、Ｒ３Ｒ４ＮＨ及び金属がＭである有機金属塩基から調製されてもよく、ここで、金属は、Ｍである。
【００９３】
一部の態様では、式（Ｉ）の化合物の製造方法は、式（ｂ１）の化合物、ＳｉｎＸ２ｎ＋２（ｂ１）を合成する追加の前工程を更に含んでもよい。式（ｂ１）の化合物は、既知の方法を含む任意の好適な方法で製造され、精製されてもよい。例えば、この化合物は、元素ケイ素の塩素化、ハロゲン化水素を用いたフェニルシランの脱フェニル化、又は式（ｂ１）の他の化合物の不均化、再分配、若しくは分解によって製造してもよい。これらの反応は、異なる異性体の混合物を通常生じる。異性体は、蒸留、昇華、及び／又は結晶化を含む既知の方法を含む任意の好適な分離手法を用いて相互に分離することができる。式（ｂ１）の化合物の個々のいずれの異性体も、本合成処理法に従うと、すべてが、それぞれ、そのケイ素原子骨格構造を、式（ｃ１）の化合物に変換されるときに保持する傾向があり、これはひいては、式（Ｉ）の化合物に変換されるときにも、同一のケイ素原子骨格構造を保持するということである。
【００９４】
一部の態様では、式（Ｉ）の化合物の製造方法は、任意選択的な置換接触工程における反応混合物の組成の種類によって更に定義されてもよい。置換接触工程は、媒質がなくてもよい、あるいは置換接触工程は、媒質を更に含有してもよく、式（ａ１）、（ａ２）、及び（ｂ１）の化合物、又は化合物（ａ３）及び（ｂ１）は、置換接触工程中に媒質と混和している。媒質は、炭化水素媒質であってもよく、式（ａ１）、（ａ２）、及び（ｂ１）の化合物、又は化合物（ａ３）及び（ｂ１）は、置換接触工程中に炭化水素媒質と混和している。炭化水素媒質は、式（ａ１）、（ａ２）、（ａ３）、及び／又は（ｂ１）の１種又は２種以上の化合物用の溶媒として機能してもよい。
【００９５】
炭化水素媒質は、炭素原子及び水素原子からなってもよい、又は炭素原子、水素原子、及びハロゲン原子からなるハロゲン化炭化水素媒質であってもよい。Ｃ原子及びＨ原子からなる炭化水素媒質は、アルカン、芳香族炭化水素、及びこれらの２種以上の混合物であってもよい。アルカンは、ヘキサン、シクロヘキサン、ヘプタン、イソパラフィン、又はこれらの２種以上の混合物であってもよい。芳香族炭化水素は、トルエン、キシレン、又はこれらの２種以上の混合物であってもよい。ハロゲン化炭化水素媒質は、ジクロロメタンであってもよい。炭化水素媒質は、還元接触工程が実施されるときに、反応混合物中に残存してもよい、あるいは炭化水素媒質は、還元接触工程の実施前に反応混合物から除去してもよい。炭化水素媒質に関して異なる組成を有する方法は、少なくとも１つの結果、性質、機能、及び／又は用途が互いに異なってもよい。異なる炭化水素媒質は、反応物質及び生成物に対して異なる溶解度、又は固体塩副生成物に対して異なる形態をもらたしてもよい。
【００９６】
接触工程（例えば、還元接触工程及び任意選択的な置換接触工程）は、独立に、反応物質の撹拌（例えば、式（ｃ１）の化合物及び水素化アルミニウムの撹拌、及び／又は式（ａ１）、（ａ２）、及び（ｂ１）の化合物、又は化合物（ａ３）及び（ｂ１）の撹拌、並びに任意の追加成分（例えば、媒質）の撹拌）を更に含んでもよい。撹拌は、反応混合物における反応物及び追加成分の混合及び共に接触させることを増進し得る。
【００９７】
接触工程は、独立に、撹拌を用いる又は用いない他の条件を使用してもよい。他の条件は、特定の接触工程において目的とする反応生成物を形成するように、反応物の接触（つまり、反応）を増進するために調整されてもよい。他の条件は、反応収率の増大又は特定の反応副生成物の量の最小化のための効果的な条件をその結果生じてもよい。前述の他の条件の例は、雰囲気、温度、及び圧力である。例えば、還元及び／又は置換接触工程は、独立に、無水アルゴン又はヘリウムガスの抽気などの不活性ガス雰囲気下で実施されてもよい。別法として又は追加的に、還元及び／又は置換接触工程は、独立に、前述の反応が観察できる最低温度から、使用された圧力で最も低沸点の成分のより低い沸点までの反応物質の温度を含んでもよい。反応は、反応物質の消失又は生成物の出現を検出することによって、例えば、２９Ｓｉ及び／又は１Ｈ核磁気共鳴（ＮＭＲ）分光法によって評価してもよい。例えば、還元及び／又は置換接触工程は、独立に、−２０°〜２００℃、あるいは０°〜１５０℃、あるいは２０°〜１２０℃、あるいは３０°〜１００℃の反応物質の温度を含んでもよい。還元及び／又は置換接触工程は、独立に、常圧未満、例えば、１０１．３キロパスカル未満で実施されてもよく、したがって、前述の最高温度は、圧力の低下と関連して低下してもよい。還元及び／又は置換接触工程の異なる１つにおいて使用される条件は、本明細書に記載された任意の他の（複数の）接触工程及び／又は分離工程において使用される条件と同一又は異なってもよい。
【００９８】
式（Ｉ）の化合物の製造方法の一部の態様では、還元接触工程が分離工程の開始のかなり前に行われる場合、分離工程からの精製された式（Ｉ）の化合物の収率は、望ましくない低下となる恐れがある。したがって、還元接触工程及び分離工程を同時にかつ同一条件で実施することが有利であり得る。還元接触工程及び分離工程のこの同時実施は、例えば、式（ｃ１）の化合物及び水素化アルミニウムと、いずれかの任意選択的な追加成分（例えば、媒質）とを、式（ｃ１）の化合物を式（Ｉ）の化合物に還元すること、及びその結果生じた反応混合物から式（Ｉ）の化合物を、真空蒸留などの連続蒸留によってなどで分離することの両方に有用な条件下で共に接触させ、生成後すぐに反応混合物から式（Ｉ）の化合物を連続的に分離することによって、行われてもよい。このようにして、式（Ｉ）の化合物が生成すると速やかに反応混合物から除去し、任意選択的に冷却することが行われるため、精製された式（Ｉ）の化合物の収率は、用いられる条件下で最適化することもできる。
【００９９】
一部の態様では、式（Ｉ）の化合物を含有する反応混合物は、還元接触工程から得られたままで精製せずに直接使用される。例えば、式（Ｉ）の化合物を含有する反応混合物は、将来の使用まで（例えば、≦−５０℃の温度で冷蔵されて）保管してもよい、又は反応混合物中の式（Ｉ）の化合物の存在及び量に関して直接評価してもよい。一部の態様では、式（Ｉ）の化合物の製造方法は、還元接触工程後にある１つ又は２つ以上の任意選択的な後工程によって更に定義されてもよい。この方法は、（複数の）反応副生成物から、又は任意の未反応反応物質から、又は任意の追加反応成分（例えば、媒質）から、又はこれらの２つ以上の組み合わせから、式（Ｉ）の化合物を分離して精製された式（Ｉ）の化合物を与える後工程を更に含んでもよい。
【０１００】
分離工程は、実行されるとき、反応副生成物及び任意の未反応反応物質又は任意の追加反応成分（例えば、媒質）から式（Ｉ）の化合物を分離するために好適な任意の手法を含んでもよい。異なる手法が、式（Ｉ）の異なる化合物に対して好ましいこともある。１つの手法が実行されてもよく、又は、連続した２つ以上の手法が実行されてもよい。与えられた手法は、一度に実施されてもよい、又は、不純物含有量を反復減少させて反復精製された式（Ｉ）の化合物、例えば、反復してより低下したアルミニウムの原子濃度を有する式（Ｉ）の精製化合物を得るために、毎回先行する手法の生成物を用いて、２回以上繰り返されてもよい。好適な手法の例は、デカンテーション、蒸留、蒸発、抽出、ろ過、凍結乾燥、ガスクロマトグラフィ、イオン交換クロマトグラフィ、分配、相分離、逆相液体クロマトグラフィ、ストリッピング、揮発、及び洗浄である。別法として又は追加的に、式（Ｉ）の化合物は、逆相液体クロマトグラフィに付されてもよい。好適な逆相液体クロマトグラフィの例は、逆相中圧カラムクロマトグラフィ（ＲＰ−ＭＰＬＣ）及び逆相高圧カラムクロマトグラフィ（ＲＰ−ＨＰＬＣ）であり、固定相は、シリカゲルなどの固体であり、移動相は、無水ヘキサン、無水アセトニトリル、無水酢酸エチル、又はこれらの２種以上の混合物などの無水の非プロトン性有機溶媒である。
【０１０１】
例えば、一部の態様では、還元接触工程は、（任意選択的な前工程から）還元接触工程に引き継がれた固体をその中に有する、及び／又は還元接触工程中に反応副生成物としてその系内で形成した固体沈殿をその中に有する反応混合物を生成してもよい。前述の態様では、分離工程は、かかる反応混合物を濾過して塩（例えば、Ｘ及びＭに応じて、ＬｉＣｌ、ＮａＣｌ、ＮａＢｒ、ＭｇＣｌ２などのＭＸ）などの固体を除去し、式（Ｉ）の化合物を含み、かつ固体反応副生成物がないろ液を与えることを含んでもよい。
【０１０２】
ろ液は、揮発性成分をろ液から除去するために蒸留又はストリップされて、式（Ｉ）の化合物の濃縮形態を含有する残留物を与えてもよい。このようにして除去された揮発性成分は、式（Ｉ）の化合物の沸点よりも低い沸点を有する成分であり、例えば、式Ｒ１Ｒ２ＮＨ及び／若しくはＲ３Ｒ４ＮＨの任意の（複数の）未反応アミンかつ／又はＳｉ−Ｓｉ結合開裂の任意の反応副生成物を含有してもよい。
【０１０３】
式（Ｉ）の化合物の沸点よりも低い沸点を有する任意の反応副生成物及び反応混合物の他の成分は、式（Ｉ）の化合物の除去前に蒸発法によって除去してもよい。式（Ｉ）の化合物は、残留物から蒸留又はストリップし、精製された式（Ｉ）の化合物を与え、任意の非揮発性反応副生成物及び／又は任意の非揮発性追加成分を含有する残留物を含む釜残を残してもよい。このようにして残された非揮発性成分は、式（Ｉ）の化合物の沸点よりも高い沸点を有する成分であり、例えば、アルキレングリコールジアルキルエーテル媒質及び／又は還元接触工程中に２個以上のシラン分子の縮合によって形成されたオリゴマー性若しくはポリマー性副生成物などの非揮発性媒質を含んでもよい。
【０１０４】
式（Ｉ）の化合物の純度は、逆相液体クロマトグラフィによって又は、よりふさわしくは、後述のとおりガスクロマトグラフィ（ＧＣ）によって決定されてもよい。例えば、ＧＣによって決定された純度は、６０面積％〜≦１００面積％（ＧＣ）、あるいは７０面積％〜≦１００面積％（ＧＣ）、あるいは８０面積％〜≦１００面積％（ＧＣ）、あるいは９０面積％〜≦１００面積％（ＧＣ）、あるいは９３面積％〜≦１００面積％（ＧＣ）、あるいは９５面積％〜≦１００面積％（ＧＣ）、あるいは９７面積％〜≦１００面積％（ＧＣ）、あるいは９９．０面積％〜≦１００面積％（ＧＣ）であってもよい。≦１００面積％（ＧＣ）は、それぞれ独立に、１００面積％（ＧＣ）に等しいとしてもよく、この態様では、精製された式（Ｉ）の化合物は、式（Ｉ）の化合物それ自体である。あるいは≦１００面積％（ＧＣ）は、それぞれ独立に、１００面積％（ＧＣ）に等しいとしてもよく、この態様では、精製された式（Ｉ）の化合物は、組成物である。＜１００面積％（ＧＣ）を有する組成物の最大純度は、全て式（Ｉ）の化合物の９９．９９９９９９９面積％（ＧＣ）（「ナインナイン」の純度）、あるいは９９．９９９９９９面積％（ＧＣ）（「エイトナイン」の純度）、あるいは９９．９９９９９面積％（ＧＣ）（「セブンナイン」の純度）、あるいは９９．９９９９面積％（ＧＣ）（「シックスナイン」の純度）、あるいは９９．９９９面積％（ＧＣ）（「ファイブナイン」の純度）、あるいは９９．９９面積％（ＧＣ）（「フォーナイン」の純度）、あるいは９９．９面積％（ＧＣ）であってもよい。式（Ｉ）の化合物、又は上記のシックスナインからナインナインの純度の式（Ｉ）の化合物から本質的になる組成物は、電子及び光起電用途用ケイ素材料の製造において特に有用であり得、概ね９の数がより多い純度になるほど、前述の用途におけるこれらの有用性がより向上すると考えられる。
【０１０５】
本発明の別の態様は、式（Ｉ）の化合物、
（Ｒ１Ｒ２Ｎ）ＳｉｎＨ２ｎ（ＮＲ３Ｒ４）（Ｉ）
［式中、下付き文字ｎは、３〜９であり、Ｒ１は、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、若しくはフェニルであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか、又は、Ｒ１は、Ｈであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか、又は、Ｒ１及びＲ３は、Ｈであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか、又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか、又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、共に結合して−Ｒ３ａ−Ｒ４ａ−となり、−Ｒ３ａ−Ｒ４ａ−は、（Ｃ２〜Ｃ５）アルキレンであるか、又は、Ｒ１及びＲ３は、共に結合して−Ｒ１ａ−Ｒ３ａ−となり、−Ｒ１ａ−Ｒ３ａ−は、（Ｃ２〜Ｃ５）アルキレンであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであり、Ｒ１Ｒ２Ｎ−基及び−ＮＲ３Ｒ４基は、式（Ｉ）の化合物において同一のケイ素原子に、又は異なるケイ素原子に結合している］、の製造方法であって、この方法は、式（ｄ１）の化合物、（Ｒ１Ｒ２Ｎ）ＳｉｎＨ２ｎ＋１（ｄ１）、を式（ｄ２）の化合物、（ＮＲ３Ｒ４）（ｄ２）［式中、ｎ、Ｒ１、Ｒ２、Ｒ３、及びＲ４は、上記で定義したとおりである］と、触媒存在下で接触させて反応混合物を与えることと［この触媒は、Ｌｉ、Ｎａ、Ｋ、Ｒｂ、Ｃｓ、Ｂｅ、Ｍｇ、Ｃａ、Ｓｒ、Ｂａ、Ｂ、Ａｌ、Ｇａ、Ｉｎ、Ｔｌ、Ｃ、Ｓｉ、Ｇｅ、Ｓｎ、Ｐｂ、Ｎ、Ｐ、Ａｓ、Ｂｂ、Ｂｉ、Ｏ、Ｓ、Ｓｅ、Ｔｅ、Ｆ、Ｃｌ、Ｂｒ、Ｉ、Ｚｎ、Ｃｄ、又はＨｇのうちの少なくとも１種の典型元素を含有する］、反応混合物を約０℃〜約２５０℃の温度に保つことと、反応を進行させて上記の式（Ｉ）の化合物を形成することと、反応混合物から式（Ｉ）の化合物の式（Ｉ）の化合物を分離することと、を含み、反応混合物の温度は、合成中に変化してもよく、反応混合物の温度が約０℃未満に低下しないように、かつ約２５０℃を超えないように保たれる、製造方法。
【０１０６】
本発明の別の態様は、ケイ素含有材料の製造方法であって、この方法は、式（Ｉ）の化合物を含有する原料ガスを基材存在下でケイ素蒸着条件に付し、基材上に形成されたケイ素含有材料を与えること、を含む、製造方法である。この方法では、式（Ｉ）の化合物は、ケイ素生成前駆体として機能する。基材は、他の材料（例えば、薄膜）の支持に好適な任意の材料で構成されてもよい。材料は均質でも不均質（例えば、複合材料又は構造）でもよい。基材又はその表面は、連続でも非連続でもよい。
【０１０７】
一部の態様では、ケイ素含有材料の製造方法は、同じ形状の薄膜、ロッド、又は粒子を生産する。この方法から得られた結果は、原料ガスの組成を定義することによって更に影響を受けてもよい。原料ガスは、式（Ｉ）の化合物のみを含有してもよい。式（Ｉ）の化合物は、ケイ素含有材料においてのみケイ素の供給源として使用してもよい。このように形成されたケイ素含有材料は、元素ケイ素、例えば、非晶質又は結晶性ケイ素であってもよい。結晶性ケイ素は、単結晶ケイ素であってもよい、あるいは多結晶ケイ素であってもよい。あるいは、式（Ｉ）の化合物は、ケイ素及び炭素、ケイ素及び窒素、又はケイ素、炭素、及び窒素の供給源として使用してもよい。式（Ｉ）の組成物に関して異なる組成を有する方法は、少なくとも１つの結果、性質、機能、及び／又は用途が互いに異なってもよい。式（Ｉ）の化合物が唯一のケイ素生成前駆体として使用されるとき、薄膜形成処理法は、著しく単純化される。
【０１０８】
あるいは原料ガスは、式（Ｉ）の化合物及び少なくとも１種の他の原料ガスの組み合わせを含有してもよい。追加の前駆体の任意の２種以上の組み合わせは、目的とする（複数の）非Ｓｉ元素（例えば、Ｃ、Ｎ、及び／又はＯ）を有する適切な材料（例えば、ＳｉＣ又はＳｉＮ）をもたらすように選択される。前述の組み合わせは、目的とするケイ素含有材料が、式（Ｉ）の化合物にはない酸素を含有するとき、又は目的とするケイ素含有材が、用いる蒸着条件下で式（Ｉ）の化合物単体から供給できるよりも高い濃度の炭素及び／又は窒素を含有することが望ましいとき、有用であり得る。
【０１０９】
少なくとも１種の他の原料ガスは、ケイ素を含んでもよく、あるいはケイ素がなくてもよい。少なくとも１種の他の原料ガスは、炭素、あるいは窒素、あるいは酸素、あるいは炭素及び窒素、あるいは酸素及び窒素の供給源として機能する追加の前駆体を含有してもよい。追加の前駆体は、炭素含有前駆体を含む炭素源、酸素含有前駆体（例えば、酸素分子、オゾン、亜酸化窒素、水、若しくは過酸化水素）を含む酸素の供給源、又は窒素含有前駆体（例えば、無水アンモニア、窒素分子、若しくはヒドラジン）を含む窒素の供給源、又は炭素含有前駆体を含む炭素の供給源、酸素含有前駆体を含む酸素の供給源、及び窒素含有前駆体を含む窒素の供給源のいずれか２つ以上の組み合わせであってもよい。
【０１１０】
一部の態様では、ケイ素含有材料（例えば、薄膜）の製造方法は、生成されるケイ素含有材料の化学組成によって更に定義されてもよい。ケイ素含有材料は、元素ケイ素（例えば、非晶質、単結晶、又は多結晶ケイ素）、炭化ケイ素、窒化ケイ素、酸化ケイ素、酸窒化ケイ素、又は炭窒化ケイ素を含んでよい。あるいは、ケイ素含有材料は、元素ケイ素；あるいは炭化ケイ素、窒化ケイ素、酸化ケイ素、酸窒化ケイ素、又は炭窒化ケイ素；あるいは炭化ケイ素、窒化ケイ素、又は炭窒化ケイ素；あるいは酸化ケイ素又は酸窒化ケイ素；あるいは炭化ケイ素、あるいは窒化ケイ素、あるいは酸化ケイ素、あるいは酸窒化ケイ素、あるいは炭窒化ケイ素を含んでよい。元素ケイ素材料（例えば、薄膜）は、Ｓｉ原子から本質的になり、非晶質、多結晶、又はエピタキシャルであってもよい。一部の態様では、ケイ素含有材料は、その電気的特性によって更に定義されてもよい。例えば、ケイ素含有材料は、元素ケイ素又は炭化ケイ素などの半導体材料であってもよい。あるいはケイ素含有材料は、窒化ケイ素、酸化ケイ素、酸窒化ケイ素、又は炭窒化ケイ素などの誘電材料であってもよい。
【０１１１】
元素ケイ素は、式（Ｉ）の化合物のみから、又は式（Ｉ）の化合物及びペルヒドリドシラン（例えば、ＳｉＨ４又はＳｉ２Ｈ６）を含む前駆体複合物から調製されてもよい。炭化ケイ素材料は、式（Ｉ）の化合物のみから、又は式（Ｉ）の化合物とＮ及びＯがない炭素含有前駆体の混合物とを含有する前駆体複合物から調製してもよい。Ｎ及びＯがない炭化ケイ素材料の調製に有用な炭素含有前駆体は、トリメチル若しくはテトラメチルモノシラン、ジクロロジメチルモノシラン、又はクロロトリメチルモノシラン、又は１，３−ジシラブタンなどのシラアルカンであり得る。炭窒化ケイ素材料は、式（Ｉ）の化合物のみから、又は式（Ｉ）の化合物と炭素含有及び窒素含有前駆体の混合物とを含有する前駆体複合物から調製してもよい。（複数の）炭素含有及び窒素含有前駆体の混合物を含有する前駆体複合物は、Ｃ及びＮの両方を含有し、かつＯがない分子の集合体である、又は１つの追加前駆体がＣを含有するがＮ又はＯを含有せず、他の追加前駆体がＮを含有するがＣ又はＯを含有しない点で異なる分子である。炭窒化ケイ素材料の調製に有用な炭素及び窒素含有前駆体は、トリス（ジメチルアミノ）シランなどのアルキルアミノシランであってもよく、炭素含有及び窒素含有前駆体は、トリメチル又はテトラメチルモノシラン及びアンモニアの混合物などの異なる分子の混合物であってもよい。あるいは、炭窒化ケイ素材料は、式（Ｉ）の化合物と炭素及び窒素含有前駆体とを含有する前駆体複合物、又はかかる前駆体のそれぞれがＣ及びＮを含有するかかる前駆体の集合体から調製されてもよい。酸炭窒化ケイ素材料は、式（Ｉ）の化合物のみから、又は、式（Ｉ）の化合物及び（ａ）炭素含有前駆体と酸素分子などの酸素含有前駆体との混合物、又は（ｂ）ヘキサメチルジシロキサンなどのオルガノシロキサン又はテトラキス（ジメチルシロキサン）（一般的に「Ｄ４」と呼ぶ）などの環状オルガノシロキサンなどの炭素及び酸素含有前駆体を含む前駆体複合物、から調製されてもよい。
【０１１２】
一部の態様では、ケイ素含有材料（例えば、薄膜）の製造方法は、ケイ素蒸着法によって更に定義されてもよい。材料（例えば、薄膜）蒸着法は、化学気相蒸着（ＣＶＤ）法、あるいは原子層蒸着（ＡＬＤ又はＡＬＣＶＤ）法、あるいはプラズマ援用化学気相蒸着法又は熱化学気相蒸着法であってもよい。好適な気相蒸着法の例は、ＣＶＤ及びＡＬＤである。ＣＶＤ法は、おおまかに熱型若しくは高温型又はプラズマ援用型（ＰＥ）に分類できる。有用なＣＶＤ法の種類の例には、ＡＰＣＶＤ（大気圧（ＡＰ）９５〜１０５キロパスカル）、ＬＰＣＶＤ（低圧（ＬＰ）０．００１パスカル（Ｐａ）＜圧力＜１０Ｐａ）、ＵＨＶＣＶＤ（超真空（ＵＨＶ）圧力＜１×１０−６パスカル）、ＰＥＣＶＤ、ＡＬＣＶＤ、ＣＣＶＤ（熱型）、ＨＷＣＶＤ（熱型）、ＨＰＣＶＤ、ＲＴＣＶＤ（熱型）、ＶＰＥ（熱型）、及びＰＩＣＶＤが挙げられる。溶液堆積は、溶液から基材上への揮発性前駆体の重合、又は溶液から基材上への不揮発性ポリマーの堆積を含む。好適な溶液堆積法の例は、スプレーコーティング、ディップコーティング、印刷、及びＳＯＤである。溶液堆積法は、スプレーコーティング又はＳＯＤ、あるいはスプレーコーティング、あるいはディップコーティング、あるいは印刷、あるいはＳＯＤであってもよい。
【０１１３】
本発明の別の態様は、元素ケイ素、炭化ケイ素、窒化ケイ素、酸化ケイ素、酸窒化ケイ素、又は炭窒化ケイ素を含有するケイ素含有材料の製造における式（Ｉ）の化合物の使用である。一部の態様では、ケイ素含有材料は、薄膜、あるいはロッド、あるいは粒子である。
【０１１４】
本発明の別の態様は、式（ｃ１）の化合物である。（Ｒ１Ｒ２Ｎ）ＳｉｎＸ２ｎ（ＮＲ３Ｒ４）（ｃ１）［式中、下付き文字ｎは、３〜９の整数であり、Ｘは、それぞれ独立に、Ｃｌ、Ｂｒ、及びＩから選択されるハロゲン原子であり、Ｒ１は、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、若しくはフェニルであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか、又は、Ｒ１は、Ｈであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか、又は、Ｒ１及びＲ３は、Ｈであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか、又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか、又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、共に結合して−Ｒ３ａ−Ｒ４ａ−となり、−Ｒ３ａ−Ｒ４ａ−は、（Ｃ２〜Ｃ５）アルキレンであるか、又は、Ｒ１及びＲ３は、共に結合して−Ｒ１ａ−Ｒ３ａ−となり、−Ｒ１ａ−Ｒ３ａ−は、（Ｃ２〜Ｃ５）アルキレンであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであり、Ｒ１Ｒ２Ｎ−基及び−ＮＲ３Ｒ４基は、式（ｃ１）の化合物において同一のケイ素原子に、若しくは異なるケイ素原子に結合している］式（ｃ１）の化合物の一部の態様では、Ｒ１、Ｒ２、Ｒ３、及びＲ４は、それぞれ独立に、式（Ｉ）の化合物の上記態様のいずれか１つに記載されたとおりに定義される。式（ｃ１）の化合物の一部の態様では、各Ｘは、式（Ｉ）の化合物の製造方法の上記態様のいずれか１つに記載されたとおりに定義される。式（ｃ１）の化合物の一部の態様では、Ｘは、Ｃｌであり、ｎ、Ｒ１、Ｒ２、Ｒ３、及びＲ４は、式（Ｉ）の化合物の上記態様のいずれか１つに記載されたとおりに定義される。Ｘ、ｎ、Ｒ１、Ｒ２、Ｒ３、及び／又はＲ４に関して異なる組成を有する式（ｃ１）の化合物は、少なくとも１つの性質、機能、及び／又は用途が互いに異なってもよい。
【０１１５】
一部の態様では、式（ｃ１）の化合物は、１，１−ビス（ジイソプロピルアミノ）ヘキサクロロトリシラン、１，２−ビス（ジイソプロピルアミノ）ヘキサクロロトリシラン、１，３−ビス（ジイソプロピルアミノ）ヘキサクロロトリシラン、２，２−ビス（ジイソプロピルアミノ）ヘキサクロロトリシラン、１，２−ビス（ジイソプロピルアミノ）オクタクロロテトラシラン、１，３−ビス（ジイソプロピルアミノ）オクタクロロテトラシラン、１，４−ビス（ジイソプロピルアミノジイソプロピルアミノ）オクタクロロテトラシラン、１，５−ビス（ジイソプロピルアミノ）デカクロロペンタシラン、１，３−ビス（ジイソプロピルアミノ）−デカクロロ−２，２−ビスシリルトリシラン、又は１，１−ビス（ジイソプロピルアミノ）−デカクロロ−２，２−ビスシリルトリシランである。あるいは、上記化学種のいずれか１種は、除外されてもよく、式（ｃ１）の化合物は、残りの９化学種のいずれかからなる群より選択されてもよい。式（Ｉ）の化合物の合成法では、上記化学種のいずれか１種は、それぞれ対応する１，１−ビス（ジイソプロピルアミノ）トリシラン、１，２−ビス（ジイソプロピルアミノ）トリシラン、１，３−ビス（ジイソプロピルアミノ）トリシラン、２，２−ビス（ジイソプロピルアミノ）トリシラン、１，２−ビス（ジイソプロピルアミノ）テトラシラン、１，３−ビス（ジイソプロピルアミノ）テトラシラン、１，４−ビス（ジイソプロピルアミノジイソプロピルアミノ）テトラシラン、１，５−ビス（ジイソプロピルアミノ）ペンタシラン、１，３−ビス（ジイソプロピルアミノ）−２，２−ビスシリルトリシラン、又は１，１−ビス（ジイソプロピルアミノ）−２，２−ビスシリルトリシランを生じる。
【０１１６】
一部の態様では、式（ｃ１）の化合物は、１，１−ビス（ジイソプロピルアミノ）ヘキサブロモトリシラン、１，２−ビス（ジイソプロピルアミノ）ヘキサブロモトリシラン、１，３−ビス（ジイソプロピルアミノ）ヘキサブロモトリシラン、２，２−ビス（ジイソプロピルアミノ）ヘキサブロモトリシラン、１，２−ビス（ジイソプロピルアミノ）オクタブロモテトラシラン、１，３−ビス（ジイソプロピルアミノ）オクタブロモテトラシラン、１，４−ビス（ジイソプロピルアミノ）オクタブロモテトラシラン、１，５−ビス（ジイソプロピルアミノ）デカブロモペンタシラン、１，３−ビス（ジイソプロピルアミノ）−デカブロモ−２，２−ビスシリルトリシラン、又は１，１−ビス（ジイソプロピルアミノ）−デカブロモ−２，２−ビスシリルトリシランである。あるいは、上記化学種のいずれか１種は、除外されてもよく、式（ｃ１）の化合物は、残りの９化学種のいずれかからなる群より選択されてもよい。式（Ｉ）の化合物の合成法では、上記化学種のいずれか１種は、それぞれ対応する１，１−ビス（ジイソプロピルアミノ）トリシラン、１，２−ビス（ジイソプロピルアミノ）トリシラン、１，３−ビス（ジイソプロピルアミノ）トリシラン、２，２−ビス（ジイソプロピルアミノ）トリシラン、１，２−ビス（ジイソプロピルアミノ）テトラシラン、１，３−ビス（ジイソプロピルアミノ）テトラシラン、１，４−ビス（ジイソプロピルアミノ）テトラシラン、１，５−ビス（ジイソプロピルアミノ）ペンタシラン、１，３−ビス（ジイソプロピルアミノ）−２，２−ビスシリルトリシラン、又は１，１−ビス（ジイソプロピルアミノ）−２，２−ビスシリルトリシランを生じる。
【０１１７】
本発明の別の態様は、式（ｃ１）の化合物及び式（ｃ１）又は（Ｉ）の化合物と異なる少なくとも１種の追加成分を含有する組成物である。組成物は、１，３−ビス（ジイソプロピルアミノ）ヘキサクロロトリシラン及び式（ｃ１）又は（Ｉ）の化合物と異なる少なくとも１種の追加成分を含有してもよい。
【０１１８】
式（ｃ１）及び（Ｉ）の化合物の一部の態様では、Ｒ１及びＲ２は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、又はフェニルである。式（ｃ１）及び（Ｉ）の化合物の一部の態様では、Ｒ１は、Ｈであり、Ｒ２、Ｒ３、及びＲ４は、独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、又はフェニルである。一部の態様では、Ｒ１及びＲ２は、Ｈであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、又はフェニルである。式（ｃ１）及び（Ｉ）の化合物の一部の態様では、Ｒ１及びＲ２は、共に結合して−Ｒ１ａ−Ｒ２ａ−となり、−Ｒ１ａ−Ｒ２ａ−は、（Ｃ２〜Ｃ５）アルキレンである。式（ｃ１）及び（Ｉ）の化合物の一部の態様では、Ｒ３及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、又はフェニルである。式（ｃ１）及び（Ｉ）の化合物の一部の態様では、Ｒ３は、Ｈであり、Ｒ４は、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、又はフェニルである。式（ｃ１）及び（Ｉ）の化合物の一部の態様では、Ｒ３及びＲ４は、共に結合して−Ｒ３ａ−Ｒ４ａ−となり、−Ｒ３ａ−Ｒ４ａ−は、（Ｃ２〜Ｃ５）アルキレンである。
【０１１９】
本発明の別の態様は、式（ｃ１）の化合物の製造方法であって、この方法は、１モル当量の式（ａ１）の化合物、Ｒ１Ｒ２ＮＭ（ａ１）、及び１モル当量の式（ａ２）の化合物、Ｒ３Ｒ４ＮＭ（ａ２）を、又は１モル当量の式（ａ３）の化合物、Ｍ（Ｒ２）Ｎ−Ｒ１ａ−Ｒ３ａ−Ｎ（Ｒ４）Ｍ（ａ３）、を式（ｂ１）の化合物、ＳｉｎＸ２ｎ＋２（ｂ１）、と接触させて、式（ｃ１）の化合物、（Ｒ１Ｒ２Ｎ）ＳｉｎＸ２ｎ（ＮＲ３Ｒ４）（ｃ１）、［式中、Ｍは、それぞれ独立に、Ｈ、Ｌｉ、Ｎａ、及びＫから選択されるＩ族元素であり、Ｘは、それぞれ独立に、Ｃｌ、Ｂｒ、及びＩから選択されるハロゲン原子であり、ｎ、Ｒ１、Ｒ２、Ｒ３、及びＲ４は、上記態様のいずれか１つで直前に定義したとおりであり、Ｒ１Ｒ２Ｎ−基及び−ＮＲ３Ｒ４基は、式（ｃ１）の化合物において同一のケイ素原子に、若しくは異なるケイ素原子に結合している］、を与えること、を含む、製造方法である。一部の態様では、この方法は、１モル当量の式（ａ１）の化合物、Ｒ１Ｒ２ＮＭ（ａ１）、及び１モル当量の式（ａ２）の化合物、Ｒ３Ｒ４ＮＭ（ａ２）、を式（ｂ１）の化合物、ＳｉｎＸ２ｎ＋２（ｂ１）、と接触させて、式（ｃ１）の化合物を与えることを含む。他の態様では、この方法は、１モル当量の式（ａ３）の化合物、Ｍ（Ｒ２）Ｎ−Ｒ１ａ−Ｒ３ａ−Ｎ（Ｒ４）Ｍ（ａ３）、を式（ｂ１）の化合物、ＳｉｎＸ２ｎ＋２（ｂ１）、と接触させて、式（ｃ１）の化合物を与えることを含む。更に他の態様では、この方法は、あるモル当量、ｐ、の式（ａ１）の化合物、Ｒ１Ｒ２ＮＭ（ａ１）、及びあるモル当量、ｐ、の式（ａ２）の化合物、Ｒ３Ｒ４ＮＭ（ａ２）、及びあるモル当量、ｑ、の式（ａ３）の化合物、Ｍ（Ｒ２）Ｎ−Ｒ１ａ−Ｒ３ａ−Ｎ（Ｒ４）Ｍ（ａ３）、をあるモル当量、ｒ、の式（ｂ１）の化合物、ＳｉｎＸ２ｎ＋２（ｂ１）、と接触させて、式（ｃ１）の化合物を与えることを含み、ｐ及びｑは、それぞれ＞０であり、ｑ＋（ｐ／２）＝ｒである。式（ａ１）、（ａ２）、及び（ｂ１）、又は（ａ３）及び（ｂ１）の化合物に関して異なる組成を有する方法は、少なくとも１つの結果、性質、機能、及び／又は用途において、互いに異なってもよく、また式（ｃ１）の化合物と異なる。
【０１２０】
一部の態様では、式（ｃ１）の化合物を含有する反応混合物は、置換接触工程から得られたままで精製せずに直接使用される。例えば、式（ｃ１）の化合物を含有する反応混合物は、将来の使用まで（例えば、≦−５０℃の温度で冷蔵されて）保管してもよい、又は反応混合物中の式（ｃ１）の化合物の存在及び量に関して直接評価してもよい、又は還元接触工程において直接使用してもよい。他の態様では、式（ｃ１）の化合物の製造方法は、置換接触工程後にある１つ又は２つ以上の任意選択的な後工程によって更に定義されてもよい。
【０１２１】
式（ｃ１）の化合物の製造方法は、（複数の）反応副生成物から、又は任意の未反応反応物質から、又は任意の追加反応成分（例えば、媒質）から、又はこれらの任意の２つ以上の組み合わせから、式（ｃ１）の化合物を分離して精製された式（ｃ１）の化合物を与える後工程を更に含んでもよい。この置換接触工程で形成された反応混合物から式（ｃ１）の化合物を分離する方法は、還元接触工程で形成された反応混合物から式（Ｉ）の化合物を分離する上述の方法と類似してもよく、上述の方法を簡単に修正したものであってもよいが、式（ｃ１）の化合物は、対応する式（Ｉ）の化合物の沸点よりも高い沸点を有することが求められていることを除く。
【０１２２】
式（ｃ１）の化合物の製造方法の一部の態様では、置換接触工程が任意選択的な分離工程のかなり前に行われる場合、分離工程からの精製された式（ｃ１）の化合物の収率は、望ましくない低下となる恐れがある。したがって、置換接触工程及び分離工程を同時にかつ同一条件で実施することが有利であり得る。置換接触工程及び分離工程のこの同時実施は、例えば、式（ａ１）、（ａ２）、及び（ｂ１）又は（ａ３）及び（ｂ１）の化合物を共に縮合させて式（ｃ１）の化合物を与えることと、その結果生じた反応混合物から式（ｃ１）の化合物を、真空蒸留などの連続蒸留によってなどで分離し、生成後すぐに反応混合物から式（ｃ１）の化合物を連続的に分離することとの両方に有用な条件下で、式（ａ１）、（ａ２）、及び（ｂ１）の化合物を接触させることによって、又は式（ａ３）及び（ｂ１）並びにいずれかの任意選択的な追加成分（例えば、媒質）を接触させることによって、行われてもよい。このようにして、式（ｃ１）の化合物の一部が生成すると速やかに反応混合物から除去し、任意選択的に冷却することが行われるため、精製された式（ｃ１）の化合物の収率は、用いられる条件下で最適化することもできる。
【０１２３】
精製した式（ｃ１）の化合物の純度は、２９Ｓｉ−ＮＭＲ、逆相液体クロマトグラフィによって又は、よりふさわしいのは、後述のとおりガスクロマトグラフィ（ＧＣ）によって決定し得る。例えば、ＧＣによって決定された純度は、６０面積％〜≦１００面積％（ＧＣ）、あるいは７０面積％〜≦１００面積％（ＧＣ）、あるいは８０面積％〜≦１００面積％（ＧＣ）、あるいは９０面積％〜≦１００面積％（ＧＣ）、あるいは９３面積％〜≦１００面積％（ＧＣ）、あるいは９５面積％〜≦１００面積％（ＧＣ）、あるいは９７面積％〜≦１００面積％（ＧＣ）、あるいは９９．０面積％〜≦１００面積％（ＧＣ）であってもよい。≦１００面積％（ＧＣ）は、それぞれ独立に、上記で定義したとおりであってもよい。
【０１２４】
式（ｃ１）の化合物の異なる純度を有する組成物は、少なくとも１つの結果、性質、機能、及び／又は用途が互いに異なってもよい。式（ｃ１）の化合物、又はシックスナインからナインナインの純度の式（ｃ１）の化合物から本質的になる組成物は、電子及び光起電用途用ケイ素材料の製造用ケイ素生成前駆体の中間体として特に有用であり得、概ね９の数がより多い純度になるほど、前述の用途におけるこれらの有用性がより向上すると考えられる。
【０１２５】
本発明の別の態様は、式（Ｉ）の化合物の合成における式（ｃ１）の化合物の使用である。
【０１２６】
本発明の別の態様は、式（Ｉ）の化合物、（Ｒ１Ｒ２Ｎ）ＳｉｎＨ２ｎ（ＮＲ３Ｒ４）（Ｉ）［式中、下付き文字ｎは、３〜９の整数であり、Ｒ１は、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、若しくはフェニルであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか、又は、Ｒ１は、Ｈであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか、又は、Ｒ１及びＲ３は、Ｈであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか、又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか、又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、共に結合して−Ｒ３ａ−Ｒ４ａ−となり、−Ｒ３ａ−Ｒ４ａ−は、（Ｃ２〜Ｃ５）アルキレンであるか、又は、Ｒ１及びＲ３は、共に結合して−Ｒ１ａ−Ｒ３ａ−となり、−Ｒ１ａ−Ｒ３ａ−は、（Ｃ２〜Ｃ５）アルキレンであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであり、Ｒ１Ｒ２Ｎ−基及び−ＮＲ３Ｒ４基は、式（Ｉ）の化合物において同一のケイ素原子に、若しくは異なるケイ素原子に結合している］、の製造方法であって、この方法は、
式（ｄ１）の化合物、
（Ｒ１Ｒ２Ｎ）ＳｉｎＨ２ｎ＋１（ｄ１）、
を式（ｄ２）の化合物、
（ＨＮＲ３Ｒ４）（ｄ２）［式中、ｎ、Ｒ１、Ｒ２、Ｒ３、及びＲ４は、上記で定義したとおりである］と、触媒存在下で接触させて反応混合物を与えることと［この触媒は、Ｌｉ、Ｎａ、Ｋ、Ｒｂ、Ｃｓ、Ｂｅ、Ｍｇ、Ｃａ、Ｓｒ、Ｂａ、Ｂ、Ａｌ、Ｇａ、Ｉｎ、Ｔｌ、Ｃ、Ｓｉ、Ｇｅ、Ｓｎ、Ｐｂ、Ｎ、Ｐ、Ａｓ、Ｂｂ、Ｂｉ、Ｏ、Ｓ、Ｓｅ、Ｔｅ、Ｆ、Ｃｌ、Ｂｒ、Ｉ、Ｚｎ、Ｃｄ、又はＨｇのうちの少なくとも１種の典型元素を含有する］、
反応混合物を約０℃〜約２５０℃の温度に保つことと、
反応を進行させて上記の式（Ｉ）の化合物を形成することと、
反応混合物から式（Ｉ）の化合物の式（Ｉ）の化合物を分離することと、を含み、
反応混合物の温度は、合成中に変化してもよく、反応混合物の温度が約０℃未満に低下しないように、かつ約２５０℃を超えないように保たれる、製造方法である。
【０１２７】
触媒は、Ｌｉ、Ｎａ、Ｋ、Ｒｂ、Ｃｓ、Ｂｅ、Ｍｇ、Ｃａ、Ｓｒ、Ｂａ、Ｂ、Ａｌ、Ｇａ、Ｉｎ、Ｔｌ、Ｃ、Ｓｉ、Ｇｅ、Ｓｎ、Ｐｂ、Ｎ、Ｐ、Ａｓ、Ｂｂ、Ｂｉ、Ｏ、Ｓ、Ｓｅ、Ｔｅ、Ｆ、Ｃｌ、Ｂｒ、Ｉ、Ｚｎ、Ｃｄ、又はＨｇ、あるいはＭｇ、Ｃａ、Ｓｒ、Ｂａ、Ｂ、Ａｌ、Ｇａ、Ｇｅ、又はＳｎのうち少なくとも１種の元素を含有する。
【０１２８】
触媒は、均一又は不均一触媒であってもよく、担持されても担持されなくてもよく、複合触媒であってもよい。均一触媒は、反応物質及び任意の溶媒と溶液を形成する。不均一触媒は、反応物質及び／又は反応において存在する任意の溶媒に溶解しない。
【０１２９】
触媒担体は、任意の通常の担体であり得る、あるいは担体は、炭素又は二酸化ケイ素若しくはアルミナなどの酸化物である。
【０１３０】
式（ｄ１）に従った化合物は、式Ｒ１Ｒ２ＮＨの化合物を、式ＳｉｎＨ２（ｎ＋１）［式中、ｎ、Ｒ１、及びＲ２は、上記で定義したとおりである］の化合物と、触媒存在下で接触させて反応混合物を与えることと［この触媒は、Ｌｉ、Ｎａ、Ｋ、Ｒｂ、Ｃｓ、Ｂｅ、Ｍｇ、Ｃａ、Ｓｒ、Ｂａ、Ｂ、Ａｌ、Ｇａ、Ｉｎ、Ｔｌ、Ｃ、Ｓｉ、Ｇｅ、Ｓｎ、Ｐｂ、Ｎ、Ｐ、Ａｓ、Ｂｂ、Ｂｉ、Ｏ、Ｓ、Ｓｅ、Ｔｅ、Ｆ、Ｃｌ、Ｂｒ、Ｉ、Ｚｎ、Ｃｄ、又はＨｇのうちの少なくとも１種の典型元素を含有する］、反応混合物を約０℃〜約２５０℃の温度に保つことと、反応を進行させて上記の式（ｄ１）の化合物を生成することと、反応混合物から式（ｄ１）の化合物を分離することと、によって製造してもよく、反応混合物の温度は、合成中に変化してもよく、反応混合物の温度が約０℃未満に低下しないように、かつ約２５０℃を超えないように保たれる。
【０１３１】
式（Ｉ）の化合物は、他の反応物質から、例えば、蒸留によって分離されてもよい。
【０１３２】
反応温度は、０〜２５０℃、あるいは０〜６０℃、あるいは１５〜４５℃である。
【０１３３】
この方法は、かかる反応用の通常の反応器内で行うことができる。当業者は、本発明の方法を実施するための反応器をどのように選択するのかを知っているであろう。
【０１３４】
本発明は、以下の非限定的な実施例によって更に説明され、本発明の実施形態は、この非限定的な実施例の特徴及び限定の任意の組み合わせを含んでもよい。常温は、特に断らない限り、約２３℃である。
【０１３５】
ガスクロマトグラフィ−フレームイオン化検出器（ＧＣ−ＦＩＤ）条件：キャピラリーカラムは、長さ３０ｍ、内径０．３２ｍｍで、厚さ０．２５μｍの固定相をキャピラリーカラムの内面上のコーティングの形状で含み、固定相は、フェニルメチルシロキサンを含んでいた。キャリアガスはヘリウムガスであり、毎分１０５ｍｍの流量で使用された。ＧＣ装置は、Ａｇｉｌｅｎｔモデル７８９０Ａガスクロマトグラフであった。入口温度は、１５０℃であった。ＧＣ実験温度プロファイルは、５０℃で２分間の均熱（保持）、１５℃／分の速度で２５０℃までの昇温、及びその後の２５０℃で１０分間の均熱（保持）からなった。
【０１３６】
ＧＣ−ＭＳ装置及び条件：試料は、電子衝撃イオン化及び化学イオン化ガスクロマトグラフィ−マススペクトル法（ＥＩ  ＧＣ−ＭＳ及びＣＩ  ＧＣ−ＭＳ）によって分析された。Ａｇｉｌｅｎｔ  ６８９０ＧＣの条件は、３０メートル（ｍ）ｘ０．２５ミリメートル（ｍｍ）ｘ０．５０マイクロメートル（μｍ）の薄膜構成を有するＤＢ−１カラムを含んでいた。均熱のオーブンプログラムは、５０℃で２分間、１５℃／分の勾配で２５０℃まで、及び２５０℃で１０分間の均熱であった。ヘリウムキャリアガスは、１ｍＬ／分の一定流量及び５０：１のスプリットインジェクションで流した。Ａｇｉｌｅｎｔ５９７３ＭＳＤの条件は、１５〜８００ダルトンの範囲のＭＳ走査、ＥＩイオン化、並びに５％ＮＨ３及び９５％ＣＨ４のカスタムＣＩガス混合物を用いたＣＩイオン化を含んでいた。
【０１３７】
２９Ｓｉ−ＮＭＲ装置及び溶媒：Ｖａｒｉａｎ  ４００ＭＨｚＭｅｒｃｕｒｙ分光計を使用した。Ｃ６Ｄ６を溶媒として使用した。
【０１３８】
１Ｈ−ＮＭＲ装置及び溶媒：Ｖａｒｉａｎ  ４００ＭＨｚＭｅｒｃｕｒｙ分光計を使用した。Ｃ６Ｄ６を溶媒として使用した。
【実施例】
【０１３９】
実施例１（仮想例）：１，３−ビス（ジイソプロピルアミノ）ヘキサクロロトリシラン（ｉ−Ｐｒ２ＮＳｉＣｌ２ＳｉＣｌ２ＳｉＣｌ２Ｎ（ｉ−Ｐｒ）２）の合成：ジイソプロピルアミン（ｉ−Ｐｒ２ＮＨ、９．２８ｍＬ、６６．４ｍｍｏｌ）をｎ−ブチルリチウム（ｎ−ＢｕＬｉ、６６．４ｍｍｏｌ）の０．８２Ｍヘキサン溶液に加え、温度を≦４０℃に保持した。添加後、生じたリチウムジイソプロピルアミド（ＬＤＡ）溶液を１時間撹拌する。次いで、ＬＤＡ溶液をオクタクロロトリシラン（Ｓｉ３Ｃｌ８、１１．１ｇ、３０．１ｍｍｏｌ）のヘキサン（２０ｍＬ）溶液に約−１５℃の温度で加える。淡白色スラリーが形成する。室温まで昇温後、スラリーをろ過して塩副生成物を除去する。生じた透明なろ液を真空ストリッピングして揮発性成分を除去すると、液体残留物が残る。２９Ｓｉ−ＮＭＲによって残留物の組成を分析すると、ｉ−Ｐｒ２ＮＳｉＣｌ２ＳｉＣｌ２ＳｉＣｌ２Ｎ（ｉ−Ｐｒ）２が認められる。
【０１４０】
実施例２（仮想例）：１，３−ビス（ジイソプロピルアミノ）トリシラン（ｉ−Ｐｒ２ＮＳｉＨ２ＳｉＨ２ＳｉＨ２Ｎ（ｉ−Ｐｒ）２）の合成：ＬｉＡｌＨ４（０．５２４ｇ、１３．８ｍｍｏｌ）をモノグリム（１２．４ｍＬ）中でスラリーとする。実施例１の残留物（４．１ｇ、約５０．０ｍｍｏｌのＳｉＣｌ基）をこのスラリーに約−１８℃で加えて、スラリーを形成する。その結果生じたスラリーを室温（２４℃）まで昇温後、反応混合物をろ過して不溶性の塩副生成物を除去する。単純な真空蒸留装置を用いてろ液を真空蒸留し、最初にモノグリムを除去し、次いでドライアイスで冷却した受器中に凝縮した液体が生じる。この液体は、ガスクロマトグラフィ−フレームイオン化検出器（ＧＣ−ＦＩＤ）の積算結果に基づいて、１，３−ビス（ジイソプロピルアミノ）トリシラン（ｉ−Ｐｒ２ＮＳｉＨ２ＳｉＨ２ＳｉＨ２Ｎ（ｉ−Ｐｒ）２）を含有する。また、この液体は、ガスクロマトグラフ−質量分析法（ＧＣ−ＭＳ）及び１Ｈ−ＮＭＲによっても評価する。
【０１４１】
実施例３（仮想例）：１，３−ビス（ジイソプロピルアミノ）トリシラン（ｉ−Ｐｒ２ＮＳｉＨ２ＳｉＨ２ＳｉＨ２Ｎ（ｉ−Ｐｒ）２）の合成：ＬｉＡｌＨ４（０．５２４ｇ、１３．８ｍｍｏｌ）をモノグリム（１２．４ｍＬ）中でスラリーとする。実施例１の残留物（４．１ｇ、約５０．０ｍｍｏｌのＳｉＣｌ基）をこのスラリーに約−１８℃で加えて、スラリーを形成する。その結果生じたスラリーを室温（２４℃）まで昇温後、１，３−ビス（ジイソプロピルアミノ）トリシランの沸点よりも高い温度で沸騰する高沸点溶媒（アルカン）を加える。次いで、単純な真空蒸留装置を用いて混合物を真空蒸留し、最初にモノグリムを除去し、次いでドライアイスで冷却した受器中に凝縮した液体が生じる。この液体は、ＧＣ−ＦＩＤの積算結果に基づいて、１，３−ビス（ジイソプロピルアミノ）トリシラン（ｉ−Ｐｒ２ＮＳｉＨ２ＳｉＨ２ＳｉＨ２Ｎ（ｉ−Ｐｒ）２）を含有する。また、この液体は、ＧＣ−ＭＳ及び１Ｈ−ＮＭＲによっても評価する。
【０１４２】
実施例１、２、及び３に示したとおり、式（Ｉ）の化合物は、その合成法に従って合成され、精製され、評価されるであろう。
【０１４３】
実施例４（仮想例）：実施例２又は３の液体を真空下での分留に付し、少なくとも９０面積％（ＧＣ）の純度を有する１，３−ビス（ジイソプロピルアミノ）トリシランを含有する蒸留物が生じる。
【０１４４】
実施例５（仮想例）：単一供給源のＳｉ生成前駆体として実施例４の１，３−ビス（ジイソプロピルアミノ）トリシランをＬＰＣＶＤで用いた窒化ケイ素薄膜の形成：ＬＰＣＶＤ反応器及び、実施例４の１，３−ビス（ジイソプロピルアミノ）トリシランを含み、かつ、ＬＰＣＶＤ反応器と流体連結しているバブラーを用いて、１，３−ビス（ジイソプロピルアミノ）トリシランを含むバブラーを７０℃に加熱し、その蒸気圧を増加させる。次いで、Ｈｅキャリアガスをバブラーに通し、１，３−ビス（ジイソプロピルアミノ）トリシランの蒸気をＬＰＣＶＤ反応器に送る。その際、ＬＰＣＶＤ反応器は、５００℃に加熱された、垂直に配向されて間隔を空けた複数のシリコンウェーハを収容し、その結果ウェーハ上にコンフォーマルな窒化ケイ素薄膜が形成される。
【０１４５】
実施例６（仮想例）：実施例４の１，３−ビス（ジイソプロピルアミノ）トリシラン及びアンモニア（ＮＨ３）をＬＰＣＶＤで用いた窒化ケイ素薄膜の形成：ＬＰＣＶＤ反応器及び、実施例４の１，３−ビス（ジイソプロピルアミノ）トリシランを含み、かつ、ＬＰＣＶＤ反応器と流体連結しているバブラーを用いる。ヘリウム中に希釈したアンモニアをＬＰＣＶＤ反応器に供給する。１，３−ビス（ジイソプロピルアミノ）トリシランを含むバブラーを７０℃に加熱し、その蒸気圧を増加させる。次いで、Ｈｅキャリアガスをバブラーに通し、１，３−ビス（ジイソプロピルアミノ）トリシランの蒸気をＬＰＣＶＤ反応器に送る。その際、ＬＰＣＶＤ反応器は、蒸気アンモニア及び５００℃に加熱された、垂直に配向されて間隔を空けた複数のシリコンウェーハを収容し、その結果ウェーハ上にコンフォーマルな窒化ケイ素薄膜が形成される。このようにして形成された窒化ケイ素薄膜は、実施例５において形成された窒化ケイ素薄膜よりも少ない炭素を含有する。
【０１４６】
実施例７（仮想例）：実施例４の１１，３−ビス（ジイソプロピルアミノ）トリシランをＰＥＣＶＤで用いた窒化ケイ素薄膜の形成：ＰＥＣＶＤ反応器及びＰＥＣＶＤ反応器と流体連結しているバブラーを用いて、１，３−ビス（ジイソプロピルアミノ）トリシランを含むバブラーを７０℃に加熱し、その蒸気圧を増加させる。次いで、Ｈｅキャリアガスをバブラーに通し、１，３−ビス（ジイソプロピルアミノ）トリシランの蒸気をＰＥＣＶＤ反応器に送る。その際ＰＥＣＶＤ反応器は、アンモニアから誘導されたプラズマを有し、５００℃に加熱された、垂直に配向されて間隔を空けた複数のシリコンウェーハを、ウェーハ上にコンフォーマルな窒化ケイ素薄膜が形成されるように収容する。
【０１４７】
実施例８（仮想例）：実施例４の１，３−ビス（ジイソプロピルアミノ）トリシランをＬＰＣＶＤで用いた酸化ケイ素薄膜の形成：ＬＰＣＶＤ反応器及びＬＰＣＶＤ反応器と流体連結しているバブラーを用いて、１，３−ビス（ジイソプロピルアミノ）トリシランを含むバブラーを７０℃に加熱し、その蒸気圧を増加させる。次いで、Ｈｅキャリアガスをバブラーに通し、１，３−ビス（ジイソプロピルアミノ）トリシランの蒸気をＬＰＣＶＤ反応器に送る。その際ＬＰＣＶＤ反応器は、酸素雰囲気を有し、５００℃に加熱された、垂直に配向されて間隔を空けた複数のシリコンウェーハを、ウェーハ上にコンフォーマルな酸化ケイ素薄膜が形成されるように収容する。
【０１４８】
実施例９（仮想例）：実施例４の１，３−ビス（ジイソプロピルアミノ）トリシランをスプレーコーティングで用いた酸化ケイ素薄膜の形成：１，３−ビス（ジイソプロピルアミノ）トリシランのトルエン中５重量％溶液を空気中でケイ酸塩ガラス皿（基材）に塗布し、皿上に１，３−ビス（ジイソプロピルアミノ）トリシランの液体コーティングを形成するようにトルエンを蒸発させ、コンフォーマルな酸化ケイ素が皿上に形成されるように２５℃で３０分間、１，３−ビス（ジイソプロピルアミノ）トリシランを空気酸化させた。
【０１４９】
実施例１０（仮想例）：実施例４の１，３−ビス（ジイソプロピルアミノ）トリシランをＬＰＣＶＤで用いたケイ素薄膜の形成：ＬＰＣＶＤ反応器、１，３−ビス（ジイソプロピルアミノ）トリシランを含むバブラー、及びジシラン（Ｓｉ２Ｈ６）を含むバブラーを用いる。バブラーは、それぞれ独立に、ＬＰＣＶＤ反応器と流体連結している。１，３−ビス（ジイソプロピルアミノ）トリシランを含むバブラーを７０℃に加熱し、その蒸気圧を増加させる。次いで、Ｈｅキャリアガスをバブラーに通し、１，３−ビス（ジイソプロピルアミノ）トリシランの蒸気をＬＰＣＶＤ反応器に送る。その際ＬＰＣＶＤ反応器は、５００℃に加熱された、垂直に配向されて間隔を空けた複数のシリコンウェーハ（二次基材）を、ウェーハ上にケイ素粒子のシード層が形成されるように収容する。１，３−ビス（ジイソプロピルアミノ）トリシランのバブラーの接続を切る。ＬＰＣＶＤ反応器をＨｅガスでパージし、反応器から残留１，３−ビス（ジイソプロピルアミノ）トリシランを除去する。次いで、Ｈｅキャリアガスをバブラーに通し、ジシランの蒸気をＬＰＣＶＤ反応器に送り、コンフォーマルな元素ケイ素薄膜がウェーハ上に配置されたケイ素粒子のシード層上に形成されるようにする。
【０１５０】
実施例１１（仮想例）：オクタクロロトリシラン（Ｓｉ３Ｃｌ８、１１．１ｇ、３０．１ｍｍｏｌ）をオクタブロモトリシラン（Ｓｉ３Ｂｒ８、２１．８ｇ、３０．１ｍｍｏｌ）に置き換えて、１，３−ビス（ジイソプロピルアミノ）ヘキサブロモトリシラン（ｉ−Ｐｒ２ＮＳｉＢｒ２ＳｉＢｒ２ＳｉＢｒ２Ｎ（ｉ−Ｐｒ）２）を含有する残留物が生じる点を除き、実施例１を反復する。
【０１５１】
実施例１２（仮想例）：（１，３−ビス（ジイソプロピルアミノ）ヘキサクロロトリシランを含有する）実施例１の残留物を（１，３−ビス（ジイソプロピルアミノ）ヘキサブロモトリシランを含有する）実施例１１の残留物に置き換えて、１，３−ビス（ジイソプロピルアミノ）トリシラン（ｉ−Ｐｒ２ＮＳｉＨ２ＳｉＨ２ＳｉＨ２Ｎ（ｉ−Ｐｒ）２）が生じる点を除いて、実施例２を反復する。
【０１５２】
比較例１：＜０．０１ｇのＢ（Ｃ６Ｆ５）３、０．０２ｇのジイソプロピルアミノ−ジシラン（ＤＰＤＳ）、０．０３ｇのジイソプロピルアミノ（ＤｉＰＡＨ）、及び０．７７ｇのｄ６−ベンゼンをフラスコ内で混合し、室温で１時間撹拌した。ＮＭＲによって、ビス−ジイソプロピルアミノ−ジシラン（ＢｉｓＤＰＤＳ）への２％変換を、未反応の残留ＤＰＤＳを伴って観察できるであろう。
【０１５３】
比較例２：＜０．０１ｇのＢ（Ｃ６Ｆ５）３、０．４９ｇのＤＰＤＳ、１．１０ｇのＤｉＰＡＨ、及び０．８０ｇのメシチレンをフラスコ内で混合し、室温で１時間撹拌した。わずかな発泡が観察された。ＮＭＲによって、ＢｉｓＤＰＤＳへの１０％変換が観察できるであろう。
【０１５４】
実施例１３：０．１０ｇの２，２−ジシリルトリシランを０．２ｇのアセトニトリルに加えると、乳状懸濁液を形成するように見えた。＜０．０１ｇのＢ（Ｃ６Ｆ５）３をこの混合物に加えて撹拌した。０．０６ｇのＤｉＰＡＨを滴下して加え、その結果、黄色に変化した溶液及び若干の気体発生を生じた。反応物を１時間撹拌し、１Ｈ−ＮＭＲによって決定されたとおり、１０％収率の１−（ジイソプロピルアミノ）−２，２−ジシリルトリシラン及び３％収率の１，３−ビス（ジイソプロピルアミノ）−２，２−ジシリルトリシランが生じた。
【０１５５】
実施例１４（仮想例）：０．１０ｇの２，２，４，４−テトラシリルペンタシランを０．２ｇのアセトニトリルに加えると、乳状懸濁液を形成するように見えた。＜０．０１ｇのＢ（Ｃ６Ｆ５）３をこの混合物に加えて撹拌した。０．１２ｇのＤｉＰＡＨを滴下して加え、その結果、黄色に変化した溶液及び若干の気体発生を生じた。反応物を１時間撹拌し、１，５−ビス（ジイソプロピルアミノ）−２，２，４，４−テトラシリルペンタシラン及び１，３−ビス（ジイソプロピルアミン）−２，２，４，４−テトラシリルペンタシランが生じた。
【０１５６】
以下の特許請求の範囲は、参照により本明細書に組み込まれ、用語「請求項」はそれぞれ、用語「態様」に置き換えられる。本発明の実施形態は、これらの得られた番号付けされた態様も包含する。
【０１５７】
一部の発明の実施形態は、以下の番号付けされた態様である。
【０１５８】
（態様１）式（Ｉ）の化合物。（Ｒ１Ｒ２Ｎ）ＳｉｎＨ２ｎ（ＮＲ３Ｒ４）（Ｉ）［式中、下付き文字ｎは、３〜９の整数であり、Ｒ１は、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、若しくはフェニルであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１は、Ｈであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ３は、Ｈであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、共に結合して−Ｒ３ａ−Ｒ４ａ−となり、−Ｒ３ａ−Ｒ４ａ−は、（Ｃ２〜Ｃ５）アルキレンであるか；又は、Ｒ１及びＲ３は、共に結合して−Ｒ１ａ−Ｒ３ａ−となり、−Ｒ１ａ−Ｒ３ａ−は、（Ｃ２〜Ｃ５）アルキレンであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであり；Ｒ１Ｒ２Ｎ−基及び−ＮＲ３Ｒ４基は、式（Ｉ）の化合物において同一のケイ素原子に、若しくは異なるケイ素原子に結合している］
【０１５９】
（態様２）ｎは、３である、態様１に記載の化合物。
【０１６０】
（態様３）ｎは、４である、態様１に記載の化合物。
【０１６１】
（態様４）ｎは、５、６、７、８、又は９である、態様１に記載の化合物。
【０１６２】
（態様５）Ｒ１は、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、又はフェニルであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、又はフェニルである、態様１〜４のいずれか１つに記載の化合物。
【０１６３】
（態様６）Ｒ１、Ｒ２、Ｒ３、及びＲ４は、それぞれ独立に、メチル、プロピル、ブチル、ペンチル、又はヘキシルである、態様１〜４のいずれか１つに記載の化合物。
【０１６４】
（態様７）Ｒ１は、メチル、プロピル、ブチル、ペンチル、又はヘキシルであり、Ｒ２、Ｒ３、及びＲ４は、それぞれ独立に、（Ｃ３〜Ｃ５）アルキルである、態様１〜４のいずれか１つに記載の化合物。
【０１６５】
（態様８）Ｒ１及びＲ３はそれぞれ、メチルであり、Ｒ２及びＲ４はそれぞれ、イソプロピル、ｓｅｃ−ブチル、ｉｓｏ−ブチル、若しくはｔｅｒｔ−ブチルであるか；又は、Ｒ１、Ｒ２、Ｒ３、及びＲ４は、それぞれ独立に、イソプロピル、ｓｅｃ−ブチル、ｉｓｏ−ブチル、若しくはｔｅｒｔ−ブチルである、態様１〜４のいずれか１つに記載の化合物。
【０１６６】
（態様９）Ｒ１及びＲ３はそれぞれ、メチルであり、Ｒ２及びＲ４はそれぞれ、ｔｅｒｔ−ブチルである、態様１〜４のいずれか１つに記載の化合物。
【０１６７】
（態様１０）Ｒ１、Ｒ２、Ｒ３、及びＲ４は、それぞれ独立に、（Ｃ３〜Ｃ４）アルキルである、態様１〜４のいずれか１つに記載の化合物。
【０１６８】
（態様１１）Ｒ１、Ｒ２、Ｒ３、及びＲ４は、それぞれ独立に、イソプロピルである、態様１〜４のいずれか１つに記載の化合物。
【０１６９】
（態様１２）Ｒ１、Ｒ２、Ｒ３、及びＲ４は、それぞれ独立に、ｓｅｃ−ブチルである、態様１〜４のいずれか１つに記載の化合物。
【０１７０】
（態様１３）Ｒ１は、（Ｃ３〜Ｃ６）シクロアルキルである、態様１〜４のいずれか１つに記載の化合物。
【０１７１】
（態様１４）Ｒ１は、（Ｃ２〜Ｃ６）シクロアルケニル又は（Ｃ２〜Ｃ６）アルキニルである、態様１〜４のいずれか１つに記載の化合物。
【０１７２】
（態様１５）Ｒ１は、Ｈである、態様１〜４のいずれか１つに記載の化合物。
【０１７３】
（態様１６）Ｒ１は、フェニルである、態様１〜４のいずれか１つに記載の化合物。
【０１７４】
（態様１７）Ｒ２、Ｒ３、及びＲ４は、それぞれ独立に、（Ｃ１〜Ｃ６）アルキルであるか、又は、Ｒ３はそれぞれ、Ｒ１と同一であり、Ｒ４はそれぞれ、Ｒ２と同一である、態様１３〜１６のいずれか１つに記載の化合物。
【０１７５】
（態様１８）Ｒ１及びＲ２は、共に結合して−Ｒ１ａ−Ｒ２ａ−となり、−Ｒ１ａ−Ｒ２ａ−は、（Ｃ３〜Ｃ５）アルキレンであり、Ｒ３及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、又はフェニルである、態様１〜４のいずれか１つに記載の化合物。
【０１７６】
（態様１９）Ｒ１及びＲ２は、共に結合して−Ｒ１ａ−Ｒ２ａ−となり、−Ｒ１ａ−Ｒ２ａ−は、（Ｃ４又はＣ５）アルキレンであり、Ｒ３及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、又はフェニルである、態様１〜４のいずれか１つに記載の化合物。
【０１７７】
（態様２０）Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、共に結合して−Ｒ３ａ−Ｒ４ａ−となり、−Ｒ３ａ−Ｒ４ａ−は、（Ｃ２〜Ｃ５）アルキレンである、態様１〜４のいずれか１つに記載の化合物。
【０１７８】
（態様２１）Ｒ１及びＲ３は、共に結合して−Ｒ１ａ−Ｒ３ａ−となり、−Ｒ１ａ−Ｒ３ａ−は、（Ｃ２〜Ｃ５）アルキレンであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、又はフェニルである、態様１〜４のいずれか１つに記載の化合物。
【０１７９】
（態様２２）Ｒ１Ｒ２Ｎ−基及び−ＮＲ３Ｒ４基は、式（Ｉ）の化合物において異なるケイ素原子に結合している、態様１〜２１のいずれか１つに記載の化合物。
【０１８０】
（態様２３）式（Ｉ−ａ）の化合物、Ｒ１Ｒ２Ｎ−ＳｉＨ２ＳｉＨ２ＳｉＨ２ＮＲ３Ｒ４（Ｉ−ａ）［式中、Ｒ１、Ｒ２、Ｒ３、及びＲ４は、上記で定義したとおりである］を含む、態様２２に記載の化合物。
【０１８１】
（態様２４）式（Ｉ−ｂ）の化合物、Ｒ１Ｒ２Ｎ−ＳｉＨ（ＳｉＨ３）ＳｉＨ２ＮＲ３Ｒ４（Ｉ−ｂ）［式中、Ｒ１、Ｒ２、Ｒ３、及びＲ４は、上記で定義したとおりである］を含む、態様２２に記載の化合物。
【０１８２】
（態様２５）式（Ｉ−ｃ）の化合物、Ｒ１Ｒ２Ｎ−ＳｉＨ２ＳｉＨ２ＳｉＨ２ＳｉＨ２ＮＲ３Ｒ４（Ｉ−ｃ）［式中、Ｒ１、Ｒ２、Ｒ３、及びＲ４は、上記で定義したとおりである］を含む、態様１〜２４のいずれか１つに記載の化合物。
【０１８３】
（態様２６）式（Ｉ−ｄ）の化合物、Ｒ１Ｒ２Ｎ−ＳｉＨ（ＳｉＨ３）ＳｉＨ２ＳｉＨ２ＮＲ３Ｒ４（Ｉ−ｄ）［式中、Ｒ１、Ｒ２、Ｒ３、及びＲ４は、上記で定義したとおりである］を含む、態様２２に記載の化合物。
【０１８４】
（態様２７）式（Ｉ−ｅ）の化合物、Ｒ１Ｒ２Ｎ−ＳｉＨ２ＳｉＨ（ＳｉＨ３）ＳｉＨ２ＮＲ３Ｒ４（Ｉ−ｅ）［式中、Ｒ１、Ｒ２、Ｒ３、及びＲ４は、上記で定義したとおりである］を含む、態様２２に記載の化合物。
【０１８５】
（態様２８）式（Ｉ−ｆ）の化合物、Ｒ１Ｒ２Ｎ−Ｓｉ（ＳｉＨ３）２ＳｉＨ２ＮＲ３Ｒ４（Ｉ−ｆ）［式中、Ｒ１、Ｒ２、Ｒ３、及びＲ４は、上記で定義したとおりである］を含む、態様２２に記載の化合物。
【０１８６】
（態様２９）式（Ｉ−ｇ）の化合物、Ｒ１Ｒ２Ｎ−ＳｉＨ２ＳｉＨ２ＳｉＨ２ＳｉＨ２ＳｉＨ２ＮＲ３Ｒ４（Ｉ−ｇ）［式中、Ｒ１、Ｒ２、Ｒ３、及びＲ４は、上記で定義したとおりである］を含む、態様２２に記載の化合物。
【０１８７】
（態様３０）式（Ｉ−ｈ）の化合物、Ｒ１Ｒ２Ｎ−ＳｉＨ（ＳｉＨ３）ＳｉＨ２ＳｉＨ２ＳｉＨ２ＮＲ３Ｒ４（Ｉ−ｈ）［式中、Ｒ１、Ｒ２、Ｒ３、及びＲ４は、上記で定義したとおりである］を含む、態様２２に記載の化合物。
【０１８８】
（態様３１）式（Ｉ−ｉ）の化合物、Ｒ１Ｒ２Ｎ−ＳｉＨ２ＳｉＨ（ＳｉＨ３）ＳｉＨ２ＳｉＨ２ＮＲ３Ｒ４（Ｉ−ｉ）［式中、Ｒ１、Ｒ２、Ｒ３、及びＲ４は、上記で定義したとおりである］を含む、態様２２に記載の化合物。
【０１８９】
（態様３２）式（Ｉ−ｊ）の化合物、Ｒ１Ｒ２Ｎ−ＳｉＨ２ＳｉＨ２ＳｉＨ（ＳｉＨ３）ＳｉＨ２ＮＲ３Ｒ４（Ｉ−ｊ）［式中、Ｒ１、Ｒ２、Ｒ３、及びＲ４は、上記で定義したとおりである］を含む、態様２２に記載の化合物。
【０１９０】
（態様３３）式（Ｉ−ｋ）の化合物、Ｒ１Ｒ２Ｎ−ＳｉＨ（ＳｉＨ２ＳｉＨ３）ＳｉＨ２ＳｉＨ２ＮＲ３Ｒ４（Ｉ−ｋ）［式中、Ｒ１、Ｒ２、Ｒ３、及びＲ４は、上記で定義したとおりである］を含む、態様２２に記載の化合物。
【０１９１】
（態様３４）式（Ｉ−ｌ）の化合物、Ｒ１Ｒ２Ｎ−ＳｉＨ２Ｓｉ（ＳｉＨ３）２ＳｉＨ２ＮＲ３Ｒ４（Ｉ−ｌ）［式中、Ｒ１、Ｒ２、Ｒ３、及びＲ４は、上記で定義したとおりである］を含む、態様２２に記載の化合物。
【０１９２】
（態様３５）Ｒ１Ｒ２Ｎ−基及び−ＮＲ３Ｒ４基が式（Ｉ−ｍ）の化合物、Ｒ１Ｒ２Ｎ−（ＳｉＨ２）ｎ−ＮＲ３Ｒ４（Ｉ−ｍ）［式中、ｎ、Ｒ１、Ｒ２、Ｒ３、及びＲ４は、上記で定義したとおりである］、において異なる末端ケイ素原子に結合している、態様２２に記載の化合物。
【０１９３】
（態様３６）式（Ｉ−ｎ）の化合物、Ｒ１Ｒ２Ｎ−ＳｉＨ２Ｓｉ（ＳｉＨ３）２ＳｉＨ２Ｓｉ（ＳｉＨ３）２ＳｉＨ２ＮＲ３Ｒ４（Ｉ−ｎ）［式中、Ｒ１、Ｒ２、Ｒ３、及びＲ４は、上記で定義したとおりである］を含む、態様２２に記載の化合物。
【０１９４】
（態様３７）式（Ｉ−ｏ）の化合物、Ｒ１Ｒ２Ｎ−ＳｉＨ２Ｓｉ（ＳｉＨ３）２ＳｉＨ（ＮＲ３Ｒ４）Ｓｉ（ＳｉＨ３）３（Ｉ−ｏ）［式中、Ｒ１、Ｒ２、Ｒ３、及びＲ４は、上記で定義したとおりである］を含む、態様２６に記載の化合物。
【０１９５】
（態様３８）Ｒ１Ｒ２Ｎ−基及び−ＮＲ３Ｒ４基は、式（Ｉ）の化合物において同一のケイ素原子に結合している、態様１〜２１のいずれか１つに記載の化合物。
【０１９６】
（態様３９）式（Ｉ−ａａ）の化合物、Ｒ１Ｒ２Ｎ−ＳｉＨ（ＮＲ３Ｒ４）ＳｉＨ２ＳｉＨ３（Ｉ−ａａ）［式中、Ｒ１、Ｒ２、Ｒ３、及びＲ４は、上記で定義したとおりである］を含む、態様３８に記載の化合物。
【０１９７】
（態様４０）式（Ｉ−ｂｂ）の化合物、Ｒ１Ｒ２Ｎ−Ｓｉ（ＮＲ３Ｒ４）（ＳｉＨ３）ＳｉＨ３（Ｉ−ｂｂ）［式中、Ｒ１、Ｒ２、Ｒ３、及びＲ４は、上記で定義したとおりである］を含む、態様３８に記載の化合物。
【０１９８】
（態様４１）式（Ｉ−ｃｃ）の化合物、Ｒ１Ｒ２Ｎ−ＳｉＨ（ＮＲ３Ｒ４）ＳｉＨ２ＳｉＨ２ＳｉＨ３（Ｉ−ｃｃ）［式中、Ｒ１、Ｒ２、Ｒ３、及びＲ４は、上記で定義したとおりである］を含む、態様３８に記載の化合物。
【０１９９】
（態様４２）式（Ｉ−ｄｄ）の化合物、Ｒ１Ｒ２Ｎ−Ｓｉ（ＮＲ３Ｒ４）（ＳｉＨ３）ＳｉＨ２ＳｉＨ３（Ｉ−ｄｄ）［式中、Ｒ１、Ｒ２、Ｒ３、及びＲ４は、上記で定義したとおりである］を含む、態様３８に記載の化合物。
【０２００】
（態様４３）式（Ｉ−ｅｅ）の化合物、Ｒ１Ｒ２Ｎ−ＳｉＨ（ＮＲ３Ｒ４）ＳｉＨ（ＳｉＨ３）ＳｉＨ３（Ｉ−ｅｅ）［式中、Ｒ１、Ｒ２、Ｒ３、及びＲ４は、上記で定義したとおりである］を含む、態様３８に記載の化合物。
【０２０１】
（態様４４）式（Ｉ−ｆｆ）の化合物、Ｒ１Ｒ２Ｎ−ＳｉＨ（ＮＲ３Ｒ４）ＳｉＨ２ＳｉＨ２ＳｉＨ２ＳｉＨ３（Ｉ−ｆｆ）［式中、Ｒ１、Ｒ２、Ｒ３、及びＲ４は、上記で定義したとおりである］を含む、態様３８に記載の化合物。
【０２０２】
（態様４５）式（Ｉ−ｇｇ）の化合物、Ｒ１Ｒ２Ｎ−Ｓｉ（ＮＲ３Ｒ４）（ＳｉＨ３）ＳｉＨ２ＳｉＨ２ＳｉＨ３（Ｉ−ｇｇ）［式中、Ｒ１、Ｒ２、Ｒ３、及びＲ４は、上記で定義したとおりである］を含む、態様３８に記載の化合物。
【０２０３】
（態様４６）式（Ｉ−ｈｈ）の化合物、Ｒ１Ｒ２Ｎ−ＳｉＨ（ＮＲ３Ｒ４）ＳｉＨ（ＳｉＨ３）ＳｉＨ２ＳｉＨ３（Ｉ−ｈｈ）［式中、Ｒ１、Ｒ２、Ｒ３、及びＲ４は、上記で定義したとおりである］を含む、態様３８に記載の化合物。
【０２０４】
（態様４７）式（Ｉ−ｉｉ）の化合物、Ｒ１Ｒ２Ｎ−ＳｉＨ（ＮＲ３Ｒ４）ＳｉＨ２ＳｉＨ（ＳｉＨ３）ＳｉＨ３（Ｉ−ｉｉ）［式中、Ｒ１、Ｒ２、Ｒ３、及びＲ４は、上記で定義したとおりである］を含む、態様３８に記載の化合物。
【０２０５】
（態様４８）式（Ｉ−ｊｊ）の化合物、Ｒ１Ｒ２Ｎ−Ｓｉ（ＮＲ３Ｒ４）（ＳｉＨ２ＳｉＨ３）ＳｉＨ２ＳｉＨ３（Ｉ−ｊｊ）［式中、Ｒ１、Ｒ２、Ｒ３、及びＲ４は、上記で定義したとおりである］を含む、態様３８に記載の化合物。
【０２０６】
（態様４９）式（Ｉ−ｋｋ）の化合物、Ｒ１Ｒ２Ｎ−ＳｉＨ（ＮＲ３Ｒ４）Ｓｉ（ＳｉＨ３）２ＳｉＨ３（Ｉ−ｋｋ）［式中、Ｒ１、Ｒ２、Ｒ３、及びＲ４は、上記で定義したとおりである］を含む、態様３８に記載の化合物。
【０２０７】
（態様５０）式（Ｉ−ｌｌ）の化合物、Ｒ１Ｒ２Ｎ−ＳｉＨ（ＮＲ３Ｒ４）Ｓｉ（ＳｉＨ３）２ＳｉＨ２Ｓｉ（ＳｉＨ３）３（Ｉ−ｌｌ）［式中、Ｒ１、Ｒ２、Ｒ３、及びＲ４は、上記で定義したとおりである］を含む、態様３８に記載の化合物。
【０２０８】
（態様５１）１，１−ビス（ジイソプロピルアミノ）トリシラン、１，２−ビス（ジイソプロピルアミノ）トリシラン、１，３−ビス（ジイソプロピルアミノ）トリシラン、２，２−ビス（ジイソプロピルアミノ）トリシラン、１，２−ビス（ジイソプロピルアミノ）テトラシラン、１，３−ビス（ジイソプロピルアミノ）テトラシラン、１，４−ビス（ジイソプロピルアミノ）テトラシラン、１，５−ビス（ジイソプロピルアミノ）ペンタシラン、１，３−ビス（ジイソプロピルアミノ）−２，２−ジシリルトリシラン、１，１−ビス（ジイソプロピルアミノ）−２，２−ジシリルトリシラン、又は、１，５−ビス（ジイソプロピルアミン）−２，２，４，４−テトラシリルペンタシランである、化合物。
【０２０９】
（態様５２）態様１〜５１のいずれか１つに記載の化合物及び態様１〜５１のいずれか１つに記載の化合物とは異なる少なくとも１種の追加成分を含む組成物。
【０２１０】
（態様５３）少なくとも１種のシランは、１〜５個のケイ素原子、水素原子及び／又はハロゲン原子を有し、かつ窒素原子がない、シラン化合物である、態様５２に記載の組成物。
【０２１１】
（態様５４）１，３−ビス（ジイソプロピルアミノ）トリシラン並びに１−（ジイソプロピルアミノ）トリシラン、（ジイソプロピルアミノ）ジシラン、及び（ジイソプロピルアミノ）シランのうち少なくとも１種を含む、態様５２に記載の組成物。
【０２１２】
（態様５５）式（Ｉ）の化合物、（Ｒ１Ｒ２Ｎ）ＳｉｎＨ２ｎ（ＮＲ３Ｒ４）（Ｉ）［式中、下付き文字ｎは、３〜９の整数であり、Ｒ１は、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、若しくはフェニルであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１は、Ｈであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ３は、Ｈであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、共に結合して−Ｒ３ａ−Ｒ４ａ−となり、−Ｒ３ａ−Ｒ４ａ−は、（Ｃ２〜Ｃ５）アルキレンであるか；又は、Ｒ１及びＲ３は、共に結合して−Ｒ１ａ−Ｒ３ａ−となり、−Ｒ１ａ−Ｒ３ａ−は、（Ｃ２〜Ｃ５）アルキレンであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであり；Ｒ１Ｒ２Ｎ−基及び−ＮＲ３Ｒ４基は、式（Ｉ）の化合物において同一のケイ素原子に、又は異なるケイ素原子に結合している］、の製造方法であって、この方法は、式（ｃ１）の化合物、（Ｒ１Ｒ２Ｎ）ＳｉｎＸ２ｎ（ＮＲ３Ｒ４）（ｃ１）［式中、Ｘは、それぞれ独立に、Ｃｌ、Ｂｒ、及びＩから選択されるハロゲン原子であり、ｎ、Ｒ１、Ｒ２、Ｒ３、及びＲ４は、上記で定義したとおりであり、かつ、Ｒ１Ｒ２Ｎ−基及び−ＮＲ３Ｒ４基は、式（ｃ１）の化合物において同一のケイ素原子に、又は異なるケイ素原子に結合している］を、水素化アルミニウムと接触させて式（Ｉ）の化合物及び少なくとも１種の反応副生成物の混合物を与えること、を含む、方法。
【０２１３】
（態様５６）それぞれのＸは、Ｃｌであり、かつ水素化アルミニウムは、ＬｉＡｌＨ４である、態様５５に記載の方法。
【０２１４】
（態様５７）接触工程は、アルキレングリコールジアルキルエーテル媒質を更に含み、式（ｃ１）の化合物及び水素化アルミニウムは、接触工程中にアルキレングリコールジアルキルエーテル媒質と混和している、態様５４又は５６に記載の方法。
【０２１５】
（態様５８）１モル当量の式（ａ１）の化合物、Ｒ１Ｒ２ＮＭ（ａ１）、及び１モル当量の式（ａ２）の化合物、Ｒ３Ｒ４ＮＭ（ａ２）、を式（ｂ１）の化合物、ＳｉｎＸ２ｎ＋２（ｂ１）、と接触させて、又は１モル当量の式（ａ３）の化合物、Ｍ（Ｒ２）Ｎ−Ｒ１ａ−Ｒ３ａ−Ｎ（Ｒ４）Ｍ（ａ３）、を式（ｂ１）の化合物と接触させて、式（ｃ１）の化合物、［式中、Ｍは、それぞれ独立に、Ｈ、Ｌｉ、Ｎａ、及びＫから選択されるＩ族元素であり、Ｘ、ｎ、Ｒ１、Ｒ２、Ｒ３、及びＲ４は、上記で定義したとおりである］を与える、前工程を更に含む、態様５５、５６、又は５７に記載の方法。
【０２１６】
（態様５９）Ｍは、Ｌｉである、態様５８に記載の方法。
【０２１７】
（態様６０）接触工程は、炭化水素媒質を更に含み、式（ａ１）、（ａ２）、及び（ｂ１）の化合物、又は式（ａ３）及び（ｂ１）の化合物は、接触工程中に炭化水素媒質と混和している、態様５８又は５９に記載の方法。
【０２１８】
（態様６１）（複数の）反応混合物から式（Ｉ）の化合物を分離して精製された式（Ｉ）の化合物を与える、後工程を更に含む、態様５５〜５８のいずれか１つに記載の方法。
【０２１９】
（態様６２）ケイ素含有材料の製造方法であって、この方法は、態様１〜４８のいずれか１つに記載の化合物を含む原料ガスを基材存在下で化学気相蒸着条件又は原子層蒸着条件に付して、基材上に形成されたケイ素含有材料を与えること、を含む、方法。
【０２２０】
（態様６３）ケイ素含有材料は、元素ケイ素、炭化ケイ素、窒化ケイ素、酸化ケイ素、酸窒化ケイ素、又は炭窒化ケイ素を含む、態様６２に記載の方法。
【０２２１】
（態様６４）式（ｃ１）の化合物。（Ｒ１Ｒ２Ｎ）ＳｉｎＸ２ｎ（ＮＲ３Ｒ４）（ｃ１）［式中、下付き文字ｎは、３〜９の整数であり、Ｒ１は、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、若しくはフェニルであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１は、Ｈであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ３は、Ｈであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、共に結合して−Ｒ３ａ−Ｒ４ａ−となり、−Ｒ３ａ−Ｒ４ａ−は、（Ｃ２〜Ｃ５）アルキレンであるか；又は、Ｒ１及びＲ３は、共に結合して−Ｒ１ａ−Ｒ３ａ−となり、−Ｒ１ａ−Ｒ３ａ−は、（Ｃ２〜Ｃ５）アルキレンであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであり；Ｒ１Ｒ２Ｎ−基及び−ＮＲ３Ｒ４基は、式（ｃ１）の化合物において同一のケイ素原子に、若しくは異なるケイ素原子に結合している］
【０２２２】
（態様６５）式（ｃ１）の化合物。（Ｒ１Ｒ２Ｎ）ＳｉｎＸ２ｎ（ＮＲ３Ｒ４）（ｃ１）［式中、Ｘは、Ｃｌであり、ｎ、Ｒ１、Ｒ２、Ｒ３、及びＲ４は、態様２〜２１のいずれか１つで定義したとおりである］
【０２２３】
（態様６６）１，１−ビス（ジイソプロピルアミノ）ヘキサクロロトリシラン、１，２−ビス（ジイソプロピルアミノ）ヘキサクロロトリシラン、１，３−ビス（ジイソプロピルアミノ）ヘキサクロロトリシラン、２，２−ビス（ジイソプロピルアミノ）ヘキサクロロトリシラン、１，２−ビス（ジイソプロピルアミノ）オクタクロロテトラシラン、１，３−ビス（ジイソプロピルアミノ）オクタクロロテトラシラン、１，４−ビス（ジイソプロピルアミノ）オクタクロロテトラシラン、１，５−ビス（ジイソプロピルアミノ）デカクロロペンタシラン、１，３−ビス（ジイソプロピルアミノ）−デカクロロ−２，２−ビスシリルトリシラン、１，１−ビス（ジイソプロピルアミノ）−デカクロロ−２，２−ビスシリルトリシラン、１，１−ビス（ジイソプロピルアミノ）ヘキサブロモトリシラン、１，２−ビス（ジイソプロピルアミノ）ヘキサブロモトリシラン、１，３−ビス（ジイソプロピルアミノ）ヘキサブロモトリシラン、２，２−ビス（ジイソプロピルアミノ）ヘキサブロモトリシラン、１，２−ビス（ジイソプロピルアミノ）オクタブロモテトラシラン、１，３−ビス（ジイソプロピルアミノ）オクタブロモテトラシラン、１，４−ビス（ジイソプロピルアミノ）オクタブロモテトラシラン、１，５−ビス（ジイソプロピルアミノ）デカブロモペンタシラン、１，３−ビス（ジイソプロピルアミノ）−デカブロモ−２，２−ビスシリルトリシラン、又は１，１−ビス（ジイソプロピルアミノ）−デカブロモ−２，２−ビスシリルトリシランである、化合物。
【０２２４】
（態様６７）式（ｃ１）の化合物、（Ｒ１Ｒ２Ｎ）ＳｉｎＸ２ｎ（ＮＲ３Ｒ４）（ｃ１）［式中、下付き文字ｎは、３〜９の整数であり、Ｘは、それぞれ独立に、Ｃｌ、Ｂｒ、及びＩから選択されるハロゲン原子であり、Ｒ１は、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、若しくはフェニルであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１は、Ｈであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ３は、Ｈであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、共に結合して−Ｒ３ａ−Ｒ４ａ−となり、−Ｒ３ａ−Ｒ４ａ−は、（Ｃ２〜Ｃ５）アルキレンであるか；又は、Ｒ１及びＲ３は、共に結合して−Ｒ１ａ−Ｒ３ａ−となり、−Ｒ１ａ−Ｒ３ａ−は、（Ｃ２〜Ｃ５）アルキレンであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであり；Ｒ１Ｒ２Ｎ−基及び−ＮＲ３Ｒ４基は、式（ｃ１）の化合物において同一のケイ素原子に、若しくは異なるケイ素原子に結合している］、の製造方法であって、この方法は、１モル当量の式（ａ１）の化合物、Ｒ１Ｒ２ＮＭ（ａ１）、及び１モル当量の式（ａ２）の化合物、Ｒ３Ｒ４ＮＭ（ａ２）、を式（ｂ１）の化合物、ＳｉｎＸ２ｎ＋２（ｂ１）、と接触させて、又は１モル当量の式（ａ３）の化合物、Ｍ（Ｒ２）Ｎ−Ｒ１ａ−Ｒ３ａ−Ｎ（Ｒ４）Ｍ（ａ３）、を式（ｂ１）の化合物と接触させて、式（ｃ１）の化合物、（Ｒ１Ｒ２Ｎ）ＳｉｎＸ２ｎ（ＮＲ３Ｒ４）（ｃ１）、［式中、Ｍは、それぞれ独立に、Ｈ、Ｌｉ、Ｎａ、及びＫから選択されるＩ族元素であり、Ｘは、それぞれ独立に、Ｃｌ、Ｂｒ、及びＩから選択されるハロゲン原子であり、ｎ、Ｒ１、Ｒ２、Ｒ３、及びＲ４は、直前で定義したとおりであり、Ｒ１Ｒ２Ｎ−基及び−ＮＲ３Ｒ４基は、式（ｃ１）の化合物において同一のケイ素原子に、若しくは異なるケイ素原子に結合している］、を与えること、を含む、製造方法。
【０２２５】
（態様６８）Ｘは、Ｃｌであり、ｎ、Ｒ１、及びＲ２は、態様２〜２１のいずれか１つで定義したとおりである、態様６７に記載の方法。
【０２２６】
（態様６９）ケイ素含有材料の製造方法であって、この方法は、式（ＩＩ）の化合物、（Ｅｔ２Ｎ）ＳｉｎＨ２ｎ（ＮＥｔ２）（ＩＩ）［式中、下付き文字ｎは、３〜９の整数であり、Ｅｔは、エチルであり、Ｅｔ２Ｎ−基及び−ＮＥｔ２基は、式（ＩＩ）の化合物において同一のケイ素原子に、又は異なるケイ素原子に結合している］を含む原料ガスを、基材存在下で化学気相蒸着条件又は原子層蒸着条件に付し、基材上に形成されたケイ素含有材料を与えること、を含む、方法。
【０２２７】
（態様７０）Ｅｔ２Ｎ−基及び−ＮＥｔ２基は、式（ＩＩ）の化合物において異なるケイ素原子に結合している、態様６９に記載の方法。
【０２２８】
（態様７１）Ｅｔ２Ｎ−基及び−ＮＥｔ２基は、式（ＩＩ）の化合物において同一のケイ素原子に結合している、態様６９に記載の方法。
【０２２９】
（態様７２）元素ケイ素、炭化ケイ素、窒化ケイ素、酸化ケイ素、酸窒化ケイ素、又は炭窒化ケイ素を含むケイ素含有材料の製造における態様１〜５１のいずれか１つに記載の化合物の使用。
【０２３０】
（態様７３）態様１〜４８のいずれか１つに記載の式（Ｉ）の化合物の合成における式（ｃ１）の化合物、（Ｒ１Ｒ２Ｎ）ＳｉｎＨ２ｎ（ＮＲ３Ｒ４）（ｃ１）［式中、下付き文字ｎは、３〜９の整数であり、Ｘは、それぞれ独立に、Ｃｌ、Ｂｒ、及びＩから選択されるハロゲン原子であり、Ｒ１は、独立に、メチル、プロピル、ブチル、ペンチル、ヘキシル、（Ｃ３〜Ｃ６）シクロアルキル、（Ｃ２〜Ｃ６）アルケニル、（Ｃ２〜Ｃ６）アルキニル、若しくはフェニルであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１は、Ｈであり、Ｒ２、Ｒ３、及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ３は、Ｈであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであるか；又は、Ｒ１及びＲ２は、共に結合して−Ｒ１ａ−Ｒ２ａ−となり、−Ｒ１ａ−Ｒ２ａ−は、（Ｃ２〜Ｃ５）アルキレンであり、Ｒ３及びＲ４は、共に結合して−Ｒ３ａ−Ｒ４ａ−となり、−Ｒ３ａ−Ｒ４ａ−は、（Ｃ２〜Ｃ５）アルキレンであるか；又は、Ｒ１及びＲ３は、共に結合して−Ｒ１ａ−Ｒ３ａ−となり、−Ｒ１ａ−Ｒ３ａ−は、（Ｃ２〜Ｃ５）アルキレンであり、Ｒ２及びＲ４は、それぞれ独立に、（Ｃ１〜Ｃ６）アルキル、（Ｃ３〜Ｃ６）シクロアルキル、（Ｃ２〜Ｃ６）アルケニル、（Ｃ２〜Ｃ６）アルキニル、若しくはフェニルであり；Ｒ１Ｒ２Ｎ−基及び−ＮＲ３Ｒ４基は、式（ｃ１）の化合物において同一のケイ素原子に、若しくは異なるケイ素原子に結合している］、の使用。
【０２３１】
（態様７４）式（Ｉ）の化合物の製造方法であって、この方法は、式（ｄ１）の化合物、（Ｒ１Ｒ２Ｎ）ＳｉｎＨ２ｎ＋１（ｄ１）、を式（ｄ２）の化合物、（ＨＮＲ３Ｒ４）（ｄ２）［式中、ｎ、Ｒ１、Ｒ２、Ｒ３、及びＲ４は、上記で定義したとおりである］と、典型元素触媒存在下で接触させて式（Ｉ）の化合物の反応混合物を与えること、を含む、方法。